(57)【要約】  【課題】長期間断熱性能を維持できる真空断熱材を提供する。  【解決手段】芯材３の一方の伝熱面を覆うラミネートフィルム２ｂは、熱溶着層４ｂにラミネートフィルム２ａと同じ直鎖型低密度ポリエチレンフィルムまたは高密度ポリエチレンフィルムまたはポリプロピレンフィルムのいずれか一つを用い、ガスバリヤー層５ｂはポリエチレンテレフタレートフィルムまたはポリエチレンナフタレートフィルムまたはナイロンフィルムまたはポリプロピレンフィルムからなるベースフィルムに金属、金属酸化物、シリカのいずれかの１つの蒸着層を形成し、その上にポリアクリル酸系樹脂層を形成したもの、第１の保護層６ｂ及び第２の保護層７ｂにはナイロンフィルムまたはポリエチレンテレフタレートフィルムまたはポリエチレンナフタレートフィルムまたはポリプロピレンフィルムまたはその複層フィルムとした。【選択図】図２
2005307995.tif 000002
【特許請求の範囲】
【請求項１】
融点１５０℃以上のプラスチックフィルムからなるベースフィルムに、金属、金属酸化物、シリカのいずれかの蒸着層を有し、前記蒸着層の上にポリアクリル酸系樹脂層を有したプラスチックラミネートフィルムからなる外被材により、芯材の少なくとも一方の伝熱面を覆った真空断熱材。
【請求項２】
蒸着層にポリアクリル酸系樹脂層を反応させることでバリヤー性を確保した請求項１記載の真空断熱材。
【請求項３】
ベースフィルムに蒸着層とポリアクリル酸系樹脂層を有する外被材は、前記ポリアクリル酸系樹脂層側に熱溶着層を有する請求項１または２記載の真空断熱材。
【請求項４】
ベースフィルムに蒸着層とポリアクリル酸系樹脂層を有する外被材は、前記ベースフィルム側に保護層を有する請求項３記載の真空断熱材。
【請求項５】
ベースフィルムに蒸着層とポリアクリル酸系樹脂層を有する外被材は、前記ベースフィルム側に熱溶着層を有する請求項１または２記載の真空断熱材。
【請求項６】
ベースフィルムに蒸着層とポリアクリル酸系樹脂層を有する外被材は、前記ポリアクリル酸系樹脂層側に保護層を有する請求項５記載の真空断熱材。
【請求項７】
熱溶着層が、ポリエチレン、ポリプロピレン、ポエチレンテレフタレート、ポリエチレンナフタレート、ポリアクリルニトリルフィルム、エチレン・ポリビニルアルコール共重合樹脂フィルムのいずれかであることを特徴とする請求項３から６のいずれか一項記載の真空断熱材。
【請求項８】
保護層が、ナイロン、ポエチレンテレフタレート、ポエチレンナフタレート、ポリプロピレンフィルムのいずれかあるいはその複層フィルムからなることを特徴とする請求項４または６記載の真空断熱材。
【請求項９】
１枚の外被材の一辺とその対辺を熱溶着によりシールし、前記熱溶着部の隣辺を熱溶着によりシールして芯材を密封したことを特徴とする請求項３から７のいずれか一項記載の真空断熱材。
【請求項１０】
ベースフィルムに蒸着層とポリアクリル酸系樹脂層を有する層を備えた外被材側に折り曲げ用の溝を設け、前記溝を内側にして所定角度谷折りしたことを特徴とする請求項１から９のいずれか一項に記載の真空断熱材。
【請求項１１】
熱溶着層を無延伸ポリプロピレンフィルムとしたことを特徴とする請求項３から６のいずれか一項に記載の真空断熱材。
【請求項１２】
外箱と、内箱と、前記外箱と前記内箱との間で前記外箱または前記内箱の壁面に請求項１から１１のいずれか一項に記載の真空断熱材を配設し、前記外箱と前記内箱と真空断熱材とによって形成される空間に発泡断熱材を充填した冷蔵庫。
【請求項１３】
発熱部と、前記発熱部からの熱を断熱している請求項１から１１のいずれか一項に記載の真空断熱材とを備えた機器。
【請求項１４】
本体の内部に配置され湯沸かしヒーターにより加熱される貯湯容器と、前記本体と前記貯湯容器との間で前記貯湯容器を包むように配設された請求項１から１１のいずれか一項に記載の真空断熱材とを備えた給湯装置。
【請求項１５】
本体の内部に配置され湯沸かしヒーターにより加熱される貯湯容器と、前記本体と前記貯湯容器との間で前記貯湯容器を包むように配設された請求項１から１１のいずれか一項に記載の真空断熱材とを備え、前記貯湯容器側の外被材が、ベースフィルムに蒸着層とポリアクリル酸系樹脂層を有する層を備えていることを特徴とする給湯装置。
【発明の詳細な説明】
【技術分野】
【０００１】
本発明は、真空断熱材及びその真空断熱材を使用した機器の断熱及び保温・保冷に関するものである。
【背景技術】
【０００２】
真空断熱材は、発泡樹脂や粉末、又は繊維材等を芯材として外被材内に入れ、外被材内部を真空にすることにより、気体の熱伝導率を著しく低下させた断熱材であり、その断熱性能を長期間に渡って維持するために、断熱材内部を真空に保ち続けている。
【０００３】
この真空断熱材を家電製品である電気湯沸かし器の貯水容器外周に設けて断熱し、保温電力を非常に少なくしたものがある。
【０００４】
これは、真空断熱材を構成する積層フィルム中のガスバリヤー層において、高温にさらされる側に金属箔を用い、低温側は蒸着層を用いるもので、高温側では１００℃程度の温度において、ガスバリヤー性が良好で真空状態を保持することができ、断熱性が長期間保たれ、低温側では蒸着層を用いることにより、金属箔を伝って流れ込む熱を抑えることができ、真空断熱材全体の断熱性能を向上させたものである（例えば、特許文献１参照）。
【特許文献１】特開２００１−８８２８号公報
【発明の開示】
【発明が解決しようとする課題】
【０００５】
しかしながら、上記従来の構成では、低温側では蒸着層を用いることにより金属箔を伝って流れ込む熱を抑えることができるというものの、金属箔を伝わる熱量が大きく真空断熱材の断熱性能を十分に発揮できるものではなかった。
【０００６】
このため、高温側も蒸着層を用いることにより、蒸着層を伝って流れ込む熱を抑えているが、蒸着層は金属箔に比較しガスバリヤー性が低下しているため、蒸着層からのガス侵入量が大きくなる課題があった。
【０００７】
また、従来通り、高温側に金属箔層、低温側に蒸着層を設置した場合においても、低温側からのガス侵入量を更に低減する必要があるとの課題があった。
【０００８】
本発明は、上記従来の課題を解決するもので、真空断熱材の外被材からの熱伝導を低減すると共に、高ガスバリヤー性を確保した真空断熱材を提供することを目的とする。
【課題を解決するための手段】
【０００９】
上記従来の課題を解決するために、本発明の真空断熱材は、融点１５０℃以上のプラスチックフィルムからなるベースフィルムに、金属、金属酸化物、シリカのいずれかの蒸着層を有し、前記蒸着層の上にポリアクリル酸系樹脂層を有したプラスチックラミネートフィルムからなる外被材により、芯材の少なくとも一方の伝熱面を覆ったものである。
【００１０】
融点１５０℃以上のプラスチックフィルムからなるベースフィルムに金属、金属酸化物、シリカのいずれかの蒸着を行い、その上にポリアクリル酸系樹脂層を有したフィルムのガスバリヤー性は、エチレン・ポリビニルアルコール共重合樹脂フィルムに金属蒸着を行ったフィルムの数倍のガスバリヤー性を有しているため、真空断熱材に侵入するガス量を大幅に低減することができる。
【００１１】
更に、ガスバリヤー層には金属、金属酸化物、シリカのいずれかの蒸着層とポリアクリル酸系樹脂層の２層を有しているため、真空断熱材作製時等に生じる熱溶着部近傍の折り曲げにより蒸着層の剥離等が発生しても、その上に屈曲時等に剥離しにくいポリアクリル酸系樹脂層を有しているため、熱溶着部近傍の折り曲げによるガスバリヤー性の悪化も防止できる効果も得られる。
【発明の効果】
【００１２】
本発明の真空断熱材は、ガスバリヤー層に、金属、金属酸化物、シリカのいずれかの蒸着層とポリアクリル酸系樹脂層を有しているので、従来のエチレン・ポリビニルアルコール共重合樹脂層に金属蒸着層を有するガスバリヤーフィルムに比較し、数倍の高いバリヤー性を有しているため、真空断熱材内へのガス侵入量を小さく抑えることができ、長期に渡り高いその断熱特性を維持することができる効果が得られる。
【００１３】
また、ポリアクリル酸系樹脂層は、屈曲等において剥離しにくいため、熱溶着部の折り曲げ時において発生する蒸着層等の剥離等によるガスバリヤー性の劣化を防止できる効果が得られる。
【００１４】
また、ポリアクリル酸系樹脂層は、耐屈曲性、ガスバリヤー性が良好であるため、金属箔を使用しないピロータイプの袋を作製し、これを用いて真空断熱材を構成できるため、熱溶着部を一辺分少なくすることができ、熱溶着部より侵入するガス量を大幅に低減できる。
【００１５】
更に、ポリアクリル酸系樹脂層は、上記したように耐屈曲性に優れるため、真空断熱材に溝を形成し、その溝をベースに折り曲げた折り曲げ真空断熱材に適用しても、溝・折り曲げ部からの、ガス侵入量の増大を防止できる効果が得られる。
【発明を実施するための最良の形態】
【００１６】
請求項１に記載の真空断熱材の発明は、融点１５０℃以上のプラスチックフィルムからなるベースフィルムに、金属、金属酸化物、シリカのいずれかの蒸着層を有し、前記蒸着層の上にポリアクリル酸系樹脂層を有したプラスチックラミネートフィルムからなる外被材により、芯材の少なくとも一方の伝熱面を覆ったものである。
【００１７】
融点１５０℃以上のプラスチックフィルムに金属、金属酸化物、シリカのいずれかの蒸着を行い、その上にポリアクリル酸系樹脂層を有したフィルムのガスバリヤー性は、エチレン・ポリビニルアルコールの共重合樹脂層に金属蒸着を行ったフィルムの数倍のガスバリヤー性を有しているため、真空断熱材に侵入するガス量を低減することができる効果が得られる。
【００１８】
更に、金属、金属酸化物、シリカのいずれかの蒸着層に加えて、ポリアクリル酸系樹脂層を有するため、真空断熱材作製時等に生じる熱溶着部近傍の折り曲げにより蒸着層の剥離が発生しても、その蒸着層の上に屈曲時等に剥離しにくいポリアクリル酸系樹脂層を有しているため、熱溶着部近傍の折り曲げによるガスバリヤー性の悪化も防止できる効果も得られる。
【００１９】
請求項２に記載の真空断熱材の発明は、請求項１記載の発明において、蒸着層にポリアクリル酸系樹脂層を反応させることでバリヤー性を確保したものである。
【００２０】
これにより、請求項１記載の発明の効果に加え、ポリアクリル酸系樹脂層に使用しているポリアクリル酸系樹脂が蒸着層と化学結合が行われることにより、真空断熱材としてのガスバリヤー性が向上し真空断熱材に侵入するガス量を大幅に低減することができる効果が得られる。
【００２１】
請求項３に記載の真空断熱材の発明は、請求項１または２記載の発明における、ベースフィルムに蒸着層とポリアクリル酸系樹脂層を有する外被材は、前記ポリアクリル酸系樹脂層側に熱溶着層を有するものである。
【００２２】
これにより、請求項１または２記載の発明の効果に加えて、熱溶着層側にガスバリヤー層であるポリアクリル酸系樹脂層が存在するため、真空断熱材端面からのガス侵入量を低減できる効果が得られる。また、ポリアクリル酸系樹脂層は硬いが柔軟性を有しているため、芯材からの突刺に対して有効な効果が得られる。
【００２３】
また、ポリアクリル酸系樹脂層と蒸着層が、ベースフィルムの内側（芯材側）にあるため、ポリアクリル酸系樹脂層と蒸着層の、真空断熱材の外側からの擦れ等によるピンホールは小さくなり、真空断熱材の外側からの擦れ等によるガスバリヤー性の低下を小さくできる。
【００２４】
請求項４に記載の真空断熱材の発明は、請求項３記載の発明における、ベースフィルムに蒸着層とポリアクリル酸系樹脂層を有する外被材は、前記ベースフィルム側に保護層を有するものである。
【００２５】
これにより、請求項３記載の発明の効果に加え、ベースフィルム側に保護層を設けているため、真空断熱材の外側からの突刺、摩擦等によるピンホールの発生を防止し、真空断熱材の真空ブレークを防止できる効果が得られる。
【００２６】
請求項５に記載の真空断熱材の発明は、請求項１または２記載の発明における、ベースフィルムに蒸着層とポリアクリル酸系樹脂層を有する外被材は、前記ベースフィルム側に熱溶着層を有するものである。
【００２７】
これにより、請求項１または２記載の発明の効果に加え、ベースフィルム側に熱溶着層を有しているため、真空断熱材の芯材からの突刺に対しベースフィルムがこの突刺を緩衝し、更にその先に蒸着層、ポリアクリル酸系樹脂層を有しており、これらが芯材からの突刺に対し抵抗となると共に、ポリアクリル酸系樹脂層は硬いが柔軟性を有しているため、芯材からの突刺に対して有効な効果が得られる。
【００２８】
請求項６に記載の真空断熱材の発明は、請求項５記載の発明における、ベースフィルムに蒸着層とポリアクリル酸系樹脂層を有する外被材は、前記ポリアクリル酸系樹脂層側に保護層を有するものである。
【００２９】
これにより、請求項５記載の発明の効果に加え、保護層を有しているため、芯材側からの突刺に対しても更に有効であると共に、真空断熱材の外側からの突刺、摩擦等によるピンホールの発生を防止し真空断熱材の真空ブレークを防止できる効果も得られる。
【００３０】
請求項７に記載の真空断熱材の発明は、請求項３から６のいずれか一項記載の発明における、熱溶着層が、ポリエチレン、ポリプロピレン、ポエチレンテレフタレート、ポリエチレンナフタレート、ポリアクリルニトリルフィルム、エチレン・ポリビニルアルコール共重合樹脂フィルムのいずれかであるものであり、熱溶着層にこれらのフィルムを使用することにより、ガスバリヤー性、耐熱性の向上を図ることができる。
【００３１】
請求項８に記載の真空断熱材の発明は、請求項４または６記載の発明における、保護層が、ナイロン、ポエチレンテレフタレート、ポエチレンナフタレート、ポリプロピレンフィルムのいずれかあるいはその複層フィルムからなるものであり、保護層にこれらのフィルムを適用することにより、耐ピンホール性、耐摩擦性の向上を図ることができる。
【００３２】
請求項９に記載の真空断熱材の発明は、請求項３から７のいずれか一項記載の発明において、１枚の外被材の一辺とその対辺を熱溶着によりシールし、前記熱溶着部の隣辺を熱溶着によりシールして芯材を密封したものである。
【００３３】
これにより、請求項３から７のいずれか一項記載の発明の効果に加え、熱溶着部を端面以外に位置させた構成では、２枚の外被材を向かい合わせて４辺を熱溶着して作製した真空断熱材に比較して、一辺分熱溶着部が少なくなるため、熱溶着層を介して侵入する空気量を低減することができる効果が得られる。
【００３４】
また、熱溶着部を端面以外に位置させた構成では、熱溶着部の熱溶着幅を真空断熱材の幅の大きさに近くない限り真空断熱材の寸法は広がることがないため、熱溶着幅を大きくし、熱溶着層からのガス侵入を大幅に低減できる効果も得られる。
【００３５】
請求項１０に記載の真空断熱材の発明は、請求項１から９のいずれか一項記載の発明において、ベースフィルムに蒸着層とポリアクリル酸系樹脂層を有する層を備えた外被材側に折り曲げ用の溝を設け、前記溝を内側にして所定角度谷折りしたものである。
【００３６】
これにより、請求項１から９のいずれか一項記載の発明の効果に加え、溝を設けて折り曲げを行う真空断熱材の外被材のガスバリヤー層は、屈曲等による剥離に強いポリアクリル酸系樹脂層と、金属、金属酸化物、シリカのいずれかの蒸着層とを有するため、真空断熱材の溝形成及び熱溶着部近傍の折り曲げ等により蒸着層が剥離しても、耐屈曲性が良好なポリアクリル酸系樹脂層が残存しているため、真空断熱材の折り曲げによるガスバリヤー性の悪化も防止でき、ガス侵入量の増大を抑えることができる効果が得られる。
【００３７】
請求項１１に記載の真空断熱材の発明は、請求項３から６のいずれか一項記載の発明における、熱溶着層を無延伸ポリプロピレンフィルムとしたものである。
【００３８】
無延伸ポリプロピレンフィルムは、高密度ポリエチレンフィルムや低密度ポリエチレンフィルムよりも融点が高いため、真空断熱材をより高い温度まで使用できる効果が得られる。
【００３９】
請求項１２に記載の冷蔵庫の発明は、外箱と、内箱と、前記外箱と前記内箱との間で前記外箱または前記内箱の壁面に請求項１から１１のいずれか一項に記載の真空断熱材を配設し、前記外箱と前記内箱と真空断熱材とによって形成される空間に発泡断熱材を充填したものである。
【００４０】
これにより、真空断熱材内に侵入するガス量を大幅に低減する事ができ、更に長期に渡り冷蔵庫の高い断熱性を維持することができる効果が得られる。
【００４１】
また、真空断熱材の外被材の構成を請求項９に記載の発明で説明したように金属箔を使用しないピロータイプに変更することにより、金属箔の熱伝導による冷蔵庫断熱材のヒートリークを抑えることができ、冷蔵庫の消費電力の低減を図ることができる効果が得られると共に熱溶着部が一辺少なくなるため真空断熱材へ侵入するガス量を低減でき、更に冷蔵庫の高い断熱性能を長期に渡り保持できる効果が得られる。
【００４２】
それに加え、真空断熱材の端部に存在する熱溶着部の数を少なくできるので、冷蔵庫に適用する場合における真空断熱材の端面処理に関係する時間を大幅に短縮することができる効果が得られる。
【００４３】
請求項１３に記載の機器の発明は、発熱部と、前記発熱部からの熱を断熱している請求項１から１１のいずれか一項に記載の真空断熱材とを備えたものであり、このガス侵入量が小さい真空断熱材を適用することにより、真空断熱材の熱伝導率の経時変化は小さく、長期間に渡り初期の消費電力特性を保持することができる効果が得られる。
【００４４】
請求項１４に記載の給湯装置の発明は、本体の内部に配置され湯沸かしヒーターにより加熱される貯湯容器と、前記本体と前記貯湯容器との間で前記貯湯容器を包むように配設された請求項１から１１のいずれか一項に記載の真空断熱材とを備えたものである。
【００４５】
これにより、ポリアクリル酸系樹脂層と蒸着層の組み合わせのガスバリヤー層は、適用できる温度が高く、また高温でのガスバリヤー性も優れており、真空断熱材に侵入するガス量を低減でき、長期間に渡り高い断熱性能を維持できるため、給湯装置の高い保温効果を長期に渡り維持でき、省エネルギー効果が得られる。
【００４６】
請求項１５に記載の給湯装置の発明は、本体の内部に配置され湯沸かしヒーターにより加熱される貯湯容器と、前記本体と前記貯湯容器との間で前記貯湯容器を包むように配設された請求項１から１１のいずれか一項に記載の真空断熱材とを備え、前記貯湯容器側の外被材が、ベースフィルムに蒸着層とポリアクリル酸系樹脂層を有する層を備えているものである。
【００４７】
これにより、貯湯容器側にポリアクリル酸系樹脂層があり、このポリアクリル酸系樹脂層は熱を伝えにくいため、給湯装置としてのヒートリーク量が小さくなり、給湯装置のヒーターにより加熱する時間が短くなるため、給湯装置の省エネルギーを図ることができる効果が得られる。また、ポリアクリル酸系樹脂層は高温においても良好なガスバリヤー性を有しているため真空断熱材の長期信頼性に関しても問題はない。
【００４８】
以下、本発明による実施の形態について、図面を参照しながら説明する。なお、この実施の形態によってこの発明が限定されるものではない。
【００４９】
（実施の形態１）
図１は、本発明の実施の形態１における真空断熱材の断面図、図２は、同実施の形態１における外被材の構成図、図３は、同実施の形態１におけるガスバリヤー層の一例の構成図、図４は、同実施の形態１におけるガスバリヤー層の別の例の構成図、図５は、同実施の形態１における比較例のガスバリヤー層の構成図、図６は、同実施の形態１における真空断熱材の一例の平面図である。
【００５０】
本実施の形態の真空断熱材１は２枚の外被材２を向かい合わせて芯材３を覆い、内部を真空まで減圧して周囲を熱溶着により封止したものである。
【００５１】
外被材２は、２種類のラミネートフィルム２ａ，２ｂを組み合わせて用い、芯材側からそれぞれ熱溶着層４ａ，４ｂ、ガスバリヤー層５ａ，５ｂ、第一の保護層６ａ，６ｂ、及び第二の保護層７ａ，７ｂの各４層により構成している。
【００５２】
ラミネートフィルム２ａは、熱溶着層４ａに直鎖型低密度ポリエチレンフィルムまたは高密度ポリエチレンフィルムまたはポリプロピレンフィルムまたはポエチレンテレフタレートまたはポリエチレンナフタレートまたはポリアクリルニトリルフィルムまたはエチレン・ポリビニルアルコール共重合樹脂フィルムのいずれか一つを用い、ガスバリヤー層５ａにはアルミ箔、第１の保護層６ａ及び第２の保護層７ａはナイロンフィルムまたはポリエチレンテレフタレートフィルムまたはポリエチレンナフタレートフィルムまたはポリプロピレンフィルムまたはその複層フィルムとした。
【００５３】
また、ラミネートフィルム２ｂは、熱溶着層４ｂにラミネートフィルム２ａと同じ直鎖型低密度ポリエチレンフィルムまたは高密度ポリエチレンフィルムまたはポリプロピレンフィルムまたはポエチレンテレフタレートまたはポリエチレンナフタレートまたはポリアクリルニトリルフィルムまたはエチレン・ポリビニルアルコール共重合樹脂フィルムのいずれか一つを用いた。
【００５４】
また、ガスバリヤー層５ｂは、融点が１５０℃以上である例えばポリエチレンテレフタレートフィルムまたはポリエチレンナフタレートフィルムまたはナイロンフィルムまたはポリプロピレンフィルムのベースフィルム８に金属、金属酸化物、シリカのいずれかの蒸着層９を形成し、その上にポリアクリル酸系樹脂層１０を形成したものを用いた。
【００５５】
また、第１の保護層６ｂ及び第２の保護層７ｂには、ナイロンフィルムまたはポリエチレンテレフタレートフィルムまたはポリエチレンナフタレートフィルムまたはポリプロピレンフィルムまたはその複層フィルムとした。
【００５６】
上記ポリアクリル酸系樹脂層は、上記蒸着層の上に、ポリビニルアルコールと、ポリ（メタ）アクリル酸またはポリ（メタ）アクリル酸の部分中和物とを、重量比９５：５〜１０：９０の範囲内で含有する混合物を塗布し、１００℃以上の温度で乾燥し作製したものである。この時、上記混合物は蒸着層への塗布及び１００℃以上の温度で乾燥時において、蒸着層と化学結合が行われ強固なガスバリヤー層が形成されることになる。
【００５７】
真空断熱材１の作製にあたっては、ラミネートフィルム２ａ，２ｂを向かい合わせにして三辺を熱溶着し、芯材３を挿入するための袋を作製する。次に、この芯材３を吸着剤等と共に外被材２の袋内に挿入し、内部を１０Ｐａまで減圧して残りの一辺を熱溶着により封止して真空断熱材１を作製した。
【００５８】
これとの比較用として、ラミネートフィルム２ｂに芯材３側から順に、直鎖型低密度ポリエチレンフィルムまたは高密度ポリエチレンフィルムまたはポリプロピレンフィルムまたはポエチレンテレフタレートまたはポリエチレンナフタレートまたはポリアクリルニトリルフィルムまたはエチレン・ポリビニルアルコール共重合樹脂フィルムのいずれか一つからなる熱溶着層４、金属を蒸着したエチレン・ポリビニルアルコール共重合樹脂フィルム１２、金属を蒸着したポエチレンテレフタレートフィルム１３、最外層としてナイロンフィルムまたはポリエチレンテレフタレートフィルムまたはポリエチレンナフタレートフィルムまたはポリプロピレンフィルムのうちいずれか一つのフィルム１４よりなるラミネートフィルムを適用し、真空断熱材１を作製した。
【００５９】
これらの真空断熱材１の初期の熱伝導率を測定したところ、０．００２５Ｗ／ｍＫであった。また、これらの真空断熱材１を３０℃の雰囲気に１０年間放置したと見込まれる加速試験を行った後の熱伝導率を測定した。
【００６０】
ガスバリヤー層５ｂにポリアクリル酸系樹脂層１０を使用したものとエチレン・ポリビニルアルコール共重合樹脂１２を使用したものでは、それぞれ０．００５０Ｗ／ｍＫ、０．０１００Ｗ／ｍＫであり、ガスバリヤー層５ｂにポリアクリル酸系樹脂層１０を使用した真空断熱材１の方が熱伝導率変化が小さく良好であった。
【００６１】
これは、ポリエチレンテレフタレート等のベースフィルム８に金属、金属酸化物、シリカのいずれかの蒸着層９を有し、その上にポリアクリル酸系樹脂層１０を有したものであり、特にポリアクリル酸系樹脂層１０はガスバリヤー性に優れるため、蒸着層９の効果との相乗効果により上記の様に非常に良好なガスバリヤー性が得られたものである。
【００６２】
この結果、真空断熱材１に侵入するガス量を大幅に低減することができることにより、真空断熱材１のその優れた断熱効果を長期に渡り保持できる効果が得られる。また、ポリアクリル酸系樹脂層１０は熱溶着層４側にあるため真空断熱材１の端面より侵入するガス量も低減できる効果が得られる。
【００６３】
更に、ガスバリヤー層５ｂは金属、金属酸化物、シリカのいずれかの蒸着層９とポリアクリル酸系樹脂層１０の２層を有しているため、真空断熱材１の作製時等に生じる熱溶着部１５近傍の折り曲げによる蒸着層９の剥離が発生しても、その上に屈曲時に剥離しにくいポリアクリル酸系樹脂層１０を有しているため、熱溶着部４ｂ近傍の折り曲げによるガスバリヤー性の悪化も防止できる効果も得られる。
【００６４】
また、真空断熱材１のガスバリヤー層５ｂより外気側に位置するナイロンフィルムまたはポリエチレンテレフタレートフィルムまたはポリエチレンナフタレートフィルムまたはポリプロピレンフィルムまたはその複層フィルムよりなる第１、第２の保護層６ｂ，７ｂを有しているため、ガスバリヤー層５ｂを真空断熱材１の外気側からの擦れ等によるピンホールから保護することができると共に、真空断熱材１の芯材３による真空断熱材１内部からの突き刺しによるピンホールに対しても保護することができる。
【００６５】
また、ガスバリヤー層５ｂのポリアクリル酸系樹脂層１０側が熱溶着層４ｂ側に配置された構成では、ポリアクリル酸系樹脂層１０の外気側にベースフィルム８があるため、真空断熱材１の外側からの摩擦、擦れ等による外側からのピンホールを防止することができる効果が得られる。
【００６６】
また、真空断熱材１の芯材３からの突刺に対しベースフィルム８がこの突刺を緩衝し、更に、その先に蒸着層９、ポリアクリル酸系樹脂層１０を有しておりこれらが芯材３からの突刺に対し抵抗となると共に、ポリアクリル酸系樹脂層１０は硬いが柔軟性を有しているため、芯材３からの突刺に対して耐ピンホールについて有効な効果が得られる。
【００６７】
また、ガスバリヤー層５ｂのベースフィルム８が熱溶着層４ｂ側に配置された構成では、ポリアクリル酸系樹脂層１０、蒸着層９がポリエチレンテレフタレートフィルムまたはポリエチレンナフタレートフィルムまたはナイロンフィルムまたはポリプロピレンフィルムのベースフィルム８の外気側にあるため、ガスバリヤー層５は芯材３側からの突刺に対し、まずはベースフィルム８があるためそこが抵抗となる。
【００６８】
更に、その次の蒸着層９、ポリアクリル酸系樹脂層１０と構成されることになるが、ポリアクリル酸系樹脂層１０は硬いが柔軟性を有しているため、芯材３側からの突刺に対し抵抗となり、ピンホール発生の低減を図ることができる。
【００６９】
また、ポリアクリル酸系樹脂層１０は硬いが柔軟性を有しているため、最外層として適用可能である。ポリアクリル酸系樹脂層１０の外層として、一層または二層の保護層６，７をラミネートした場合には、真空断熱材１の外側からの摩擦、突刺等及び芯材３側からの突刺に対し保護でき、真空断熱材１の耐久性は更に向上する効果が得られる。
【００７０】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。
【００７１】
また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【００７２】
以上説明したように本実施の形態の真空断熱材１は、融点１５０℃以上のプラスチックフィルムからなるベースフィルム８に、金属、金属酸化物、シリカのいずれかの蒸着層９を有し、この蒸着層９の上にポリアクリル酸系樹脂層１０を有したプラスチックラミネートフィルムからなる外被材２ｂにより、芯材３の一方の伝熱面を覆ったものである。
【００７３】
融点１５０℃以上のプラスチックフィルムに金属、金属酸化物、シリカのいずれかの蒸着を行い、その上にポリアクリル酸系樹脂層１０を有したフィルムのガスバリヤー性は、エチレン・ポリビニルアルコールの共重合樹脂層に金属蒸着を行ったフィルムの数倍のガスバリヤー性を有しているため、真空断熱材１に侵入するガス量を低減することができる効果が得られる。
【００７４】
更に、金属、金属酸化物、シリカのいずれかの蒸着層９に加えて、ポリアクリル酸系樹脂層１０を有するため、真空断熱材１作製時等に生じる熱溶着部近傍の折り曲げにより蒸着層９の剥離が発生しても、その蒸着層９の上に屈曲時等に剥離しにくいポリアクリル酸系樹脂層１０を有しているため、熱溶着部近傍の折り曲げによるガスバリヤー性の悪化も防止できる効果も得られる。
【００７５】
また、本実施の形態は、蒸着層９にポリアクリル酸系樹脂層１０を反応させている。これにより、ポリアクリル酸系樹脂層１０に使用しているポリアクリル酸系樹脂が蒸着層９と化学結合が行われることにより、真空断熱材１としてのガスバリヤー性が向上し真空断熱材１に侵入するガス量を大幅に低減することができる効果が得られる。
【００７６】
また、ポリアクリル酸系樹脂層１０側に熱溶着層４ｂを有する場合は、熱溶着層４ｂ側にガスバリヤー層であるポリアクリル酸系樹脂層１０が存在するため、真空断熱材１端面からのガス侵入量を低減できる効果が得られる。また、ポリアクリル酸系樹脂層１０は硬いが柔軟性を有しているため、芯材からの突刺に対して有効な効果が得られる。
【００７７】
また、ポリアクリル酸系樹脂層１０と蒸着層９が、ベースフィルム８の内側（芯材３側）にあるため、ポリアクリル酸系樹脂層１０と蒸着層９の、真空断熱材１の外側からの擦れ等によるピンホールは小さくなり、真空断熱材１の外側からの擦れ等によるガスバリヤー性の低下を小さくできる。
【００７８】
さらに、ベースフィルム８側に保護層６ｂ，７ｂを設けると、真空断熱材１の外側からの突刺、摩擦等によるピンホールの発生を防止し、真空断熱材１の真空ブレークを防止できる効果が得られる。
【００７９】
また、ベースフィルム８側に熱溶着層４ｂを有する場合は、真空断熱材１の芯材３からの突刺に対しベースフィルム８がこの突刺を緩衝し、更にその先に蒸着層９、ポリアクリル酸系樹脂層１０を有しており、これらが芯材３からの突刺に対し抵抗となると共に、ポリアクリル酸系樹脂層１０は硬いが柔軟性を有しているため、芯材３からの突刺に対して有効な効果が得られる。
【００８０】
さらに、ポリアクリル酸系樹脂層１０側に保護層６ｂ，７ｂを設けると、芯材３側からの突刺に対しても更に有効であると共に、真空断熱材１の外側からの突刺、摩擦等によるピンホールの発生を防止し、真空断熱材１の真空ブレークを防止できる効果も得られる。
【００８１】
また、熱溶着層４ｂに、ポリエチレン、ポリプロピレン、ポエチレンテレフタレート、ポリエチレンナフタレート、ポリアクリルニトリルフィルム、エチレン・ポリビニルアルコール共重合樹脂フィルムのいずれかを使用することにより、ガスバリヤー性、耐熱性の向上を図ることができる。
【００８２】
また、保護層６ｂ，７ｂに、ナイロン、ポエチレンテレフタレート、ポエチレンナフタレート、ポリプロピレンフィルムのいずれかあるいはその複層フィルムを適用することにより、耐ピンホール性、耐摩擦性の向上を図ることができる。
【００８３】
（実施の形態２）
図７は、本発明の実施の形態２における真空断熱材の一例の平面図、図８は、同実施の形態２における真空断熱材の別の例の平面図、図９は、同実施の形態２における真空断熱材の断面図である。
【００８４】
本実施の形態の真空断熱材１６は、１枚の外被材１７の一辺とその対辺を熱溶着によりシールし、熱溶着部１８の隣辺を熱溶着によりシールされている。
【００８５】
外被材１７は上記したラミネートフィルム２ｂと同一であり、その構成は熱溶着層４ｂに、直鎖型低密度ポリエチレンフィルムまたは高密度ポリエチレンフィルムまたはポリプロピレンフィルムのいずれか一つを用い、ガスバリヤー層５ｂはポリエチレンテレフタレートフィルムまたはポリエチレンナフタレートフィルムまたはナイロンフィルムまたはポリプロピレンフィルムのベースフィルム８に金属、金属酸化物、シリカのいずれか一つの蒸着層９を形成し、その上にポリアクリル酸系樹脂層１０を形成したもの、第１の保護層６ｂ及び第２の保護層７ｂにはナイロンフィルムまたはポリエチレンテレフタレートフィルムまたはポリエチレンナフタレートフィルムまたはポリプロピレンフィルムまたはその複層フィルムとしたものである。
【００８６】
本実施の形態の真空断熱材１６は、２枚の外被材２ａ，２ｂの４辺を熱溶着して作製した実施の形態１の真空断熱材１に比較して、一辺分の熱溶着部１８が短くなるため熱溶着層４ｂを介して侵入するガス量を低減することができる効果が得られる。
【００８７】
また、真空断熱材１６の面部から侵入するガス量は、そのガスバリヤー層５ｂとしてポリエチレンテレフタレートフィルムまたはポリエチレンナフタレートフィルムまたはナイロンフィルムまたはポリプロピレンフィルムのベースフィルム８に金属、金属酸化物、シリカのいずれかの蒸着層９を有し、その上にポリアクリル酸系樹脂層１０を有したものであるため、エチレン・ポリビニルアルコールの共重合樹脂層に金属蒸着を行ったガスバリヤー層よりガスバリヤー性は優れているため、真空断熱材１６内に侵入するガス量を大幅に低減できる効果が得られる。
【００８８】
また、前記熱溶着部１８を端面以外に位置させた構成では、熱溶着部１８の熱溶着幅を真空断熱材１８の幅の大きさにより小さい構成では真空断熱材１６の寸法は広がることがないため、前記熱溶着部１８の幅を大きくし、熱溶着層４ｂからのガス侵入を大幅に低減できる効果も得られる。
【００８９】
また、実施の形態１のように２枚の外被材２ａ，２ｂの４辺を熱溶着して作製した真空断熱材１は、ヒートシール部が真空断熱材１の端に存在することになるが、図８に示す本実施の形態のように熱溶着部１８を端以外に位置させた構成では、端に熱溶着部１８が存在しないため、真空断熱材１６全体に対する有効部分の割合を高くすることができるため、前記端を従来のように折り畳む必要が無く真空断熱材１６製造時の工程を低減できる効果が得られる。
【００９０】
加えて、ガスバリヤー層５ｂには金属、金属酸化物、シリカのいずれかの蒸着層９とポリアクリル酸系樹脂層１０の２層を有しているため、真空断熱材１６作製時等に生じる熱溶着部１８近傍の折り曲げにより蒸着層９の剥離が発生しても、その上に屈曲時に非常に剥離しにくく、ガスバリヤー性を確保できるポリアクリル酸系樹脂層１０を有しているため、熱溶着部１８近傍の折り曲げによるガスバリヤー性の悪化も防止できる効果も得られる。更に、上記したように真空断熱材１６の外気側、芯材３側からのピンホール要因に対しても良好である。
【００９１】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【００９２】
以上説明したように本実施の形態の真空断熱材１６は、１枚の外被材１７の一辺とその対辺を熱溶着によりシールし、その熱溶着部の隣辺を熱溶着によりシールして芯材３を密封したので、実施の形態１のような２枚の外被材２ａ，２ｂを向かい合わせて４辺を熱溶着して作製した真空断熱材１に比較して、一辺分熱溶着部１８が少なくなるため熱溶着層４ｂを介して侵入する空気量を低減することができる効果が得られる。
【００９３】
また、図８に示すように熱溶着部１８を端面以外に位置させた構成では、熱溶着部１８の熱溶着幅を真空断熱材１６の幅の大きさに近くない限り真空断熱材１６の寸法は広がることがないため、熱溶着幅を大きくし、熱溶着層４ｂからのガス侵入を大幅に低減できる効果も得られる。
【００９４】
（実施の形態３）
図１０は、本発明の実施の形態３における真空断熱材の断面図である。
【００９５】
本実施の形態の真空断熱材１９は、溝２０を起点に折り曲げられた真空断熱材である。真空断熱材１９の外被材２１は、２種類のラミネートフィルムより構成されており、そのラミネートフィルムの構成の一方は、上記したラミネートフィルム２ａ、他方はラミネートフィルム２ｂと同一であり、ラミネートフィルム２ａ及び２ｂを向かい合わせて３辺を熱溶着して構成している。この外被材２１を用いて真空断熱材を作製した後、ラミネートフィルム２ｂ側に溝２０を作製する。
【００９６】
この溝２０を起点に真空断熱材１９を折り曲げる（谷折りする）ことにより、真空断熱材１９が完成する。ラミネートフィルム２ｂのガスバリヤー層５ｂはポリエチレンテレフタレートフィルムまたはポリエチレンナフタレートフィルムまたはナイロンフィルムまたはポリプロピレンフィルムのベースフィルム８に金属、金属酸化物、シリカのいずれかの蒸着層９を有し、その上にポリアクリル酸系樹脂層１０を有したものであるため、エチレン・ポリビニルアルコールの共重合樹脂層に金属蒸着を行ったものに比較し、ガスバリヤー性が良好であると共に耐屈曲性が非常に優れるため、ベースフィルム８の蒸着層９の剥離が発生しても、その上に屈曲時に剥離しにくいポリアクリル酸系樹脂層１０を有しているため、真空断熱材１９は溝付け、折り曲げによる蒸着層９の剥離等に伴うガスバリヤー性の悪化も防止できる効果が得られる。
【００９７】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。
【００９８】
また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【００９９】
以上のように本実施の形態の真空断熱材１９は、ベースフィルム８に蒸着層９とポリアクリル酸系樹脂層１０を有する層を備えた外被材２b側に折り曲げ用の溝２０を設け、この溝２０を内側にして所定角度谷折りしたものであり、溝２０を設けて折り曲げを行う真空断熱材１９の外被材２１のガスバリヤー層は、屈曲等による剥離に強いポリアクリル酸系樹脂層１０と、金属、金属酸化物、シリカのいずれかの蒸着層９とを有するため、真空断熱材１９の溝２０形成及び熱溶着部近傍の折り曲げ等により蒸着層９が剥離しても、耐屈曲性が良好なポリアクリル酸系樹脂層１０が残存しているため、真空断熱材１９の折り曲げによるガスバリヤー性の悪化も防止でき、ガス侵入量の増大を抑えることができる効果が得られる。
【０１００】
（実施の形態４）
図１０は冷蔵庫２２の本体部分の断面図である。冷蔵庫本体２２は、鋼板からなる外箱２３と、ＡＢＳ樹脂からなる内箱２４とで構成される空間の片面に真空断熱材２５を配設し、真空断熱材２５以外の空間を硬質ウレタンフォーム（発泡断熱材）２６で発泡充填している。冷蔵庫本体２２は、上部に冷蔵室２７、下部に冷凍室２８が形成され、背面下部の機械室２９には、圧縮機３０が搭載されている。
【０１０１】
真空断熱材２５は、実施の形態１または実施の形態２または実施の形態３で示した構成である。この真空断熱材２５は、上記した実施の形態１または実施の形態２または実施の形態３で示した効果を有しているため、冷蔵庫２２に適用することにより、冷蔵庫２２の箱体としての優れた断熱性能を真空断熱材２５のガスバリヤー性の向上、熱溶着部１５近傍の折り曲げ部からのガス侵入量増大の防止により、長期間に渡り保持することができるため冷蔵庫２２の消費電力量の増加を低減することができる効果が得られる。
【０１０２】
また、実施の形態３の真空断熱材２５を用い、これを図１０に示す内箱２４の下部に適用することにより、冷蔵庫２２への真空断熱材２５の適用面積を増やすことができ、これにより冷蔵庫２２の断熱性能を更に向上させ、冷蔵庫２２の消費電力量を更に削減できる効果が得られる。
【０１０３】
また、実施の形態２の真空断熱材２５を適用した場合には、その外被材には金属箔が使用されていないため、真空断熱材２５のヒートリークが少なくなり、冷蔵庫２２の箱体としての断熱性能が更に向上する効果が得られる。
【０１０４】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。
【０１０５】
また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【０１０６】
以上説明したように本実施の形態の冷蔵庫２２は、外箱２３と、内箱２４と、外箱２３と内箱２４との間で外箱２３または内箱２４の壁面に実施の形態１から３のうちいずれかの真空断熱材２５を配設し、外箱２３と内箱２４と真空断熱材２５とによって形成される空間に発泡断熱材２６を充填したものである。
【０１０７】
これにより、ポリアクリル酸系樹脂層１０と蒸着層９の組み合わせのガスバリヤー層５ｂを適用することにより真空断熱材２５内に侵入するガス量を大幅に低減する事ができ、更に長期に渡り冷蔵庫２２の高い断熱性を維持することができる効果が得られる。
【０１０８】
また、実施の形態２の真空断熱材１６を配設した場合は、金属箔の熱伝導による冷蔵庫断熱材のヒートリークを抑えることができ、冷蔵庫２２の消費電力の低減を図ることができる効果が得られると共に熱溶着部１８が一辺少なくなるため真空断熱材１６へ侵入するガス量を低減でき、更に冷蔵庫２２の高い断熱性能を長期に渡り保持できる効果が得られる。
【０１０９】
それに加え、真空断熱材１６の端部に存在する熱溶着部１８の数を少なくできるので、冷蔵庫２２に適用する場合における真空断熱材１６（２５）の端面処理に関係する時間を大幅に短縮することができる効果が得られる。
【０１１０】
（実施の形態５）
図１２は、本発明の実施の形態５における電気湯沸かし器（給湯装置）の断面図である。
【０１１１】
図１２において、電気湯沸かし器３１は本体の内部に湯を沸かすとともに貯湯する貯湯容器３２を有し、上部を開閉可能な上蓋３３で覆っている。
【０１１２】
貯湯容器３２の底面にはドーナツ状のヒーター３４が密接して装着されており、湯温は制御装置３５が温度検知器３６からの信号を取り込み、ヒーター３４を制御して所定の温度を保つ。
【０１１３】
また、同じく底面に設けた吸込口３７からモーター３８により駆動されるポンプ３９を経て、お湯の出口である吐出口４０までが出湯管４１により連通しており、出湯は押しボタン４２を押してモーター３８を起動することにより行う。
【０１１４】
更に、貯湯容器３２の側面には真空断熱材４３が配設され、貯湯容器３２の熱が逃げて湯温が低下することを抑えている。
【０１１５】
この真空断熱材４３は実施の形態１または実施の形態２または実施の形態３で示した構成である。この真空断熱材４３は前記実施の形態１または実施の形態２または実施の形態３で示した効果を有しているため、電気湯沸かし器３１の貯湯容器３２に適用することにより、貯湯容器３２の保温効果を真空断熱材４３のガス侵入量増大の防止により長期間に渡り保持することができるため電気湯沸かし器３１の消費電力量の増加を低減することができる効果が得られる。
【０１１６】
特に、この真空断熱材４３のガスバリヤー性は、従来のエチレン・ポリビニルアルコールの共重合樹脂層１２を用いたものに比較し、温度が高いほど良好であるため、そのガス侵入量の低減による真空断熱材４３としての断熱特性の保持効果は非常に良好であり、本実施の形態の電気湯沸かし器３１等においてその効果を発揮することができる効果が得られる。
【０１１７】
また、実施の形態２の真空断熱材４３を適用した場合には、その外被材は金属箔が使用されておらず、またそのガスバリヤー性は良好であるため、真空断熱材のヒートリークが少なくなり、電気湯沸かし器３１の消費電力量の増加を低減することができる効果が得られる。
【０１１８】
また、上記したよう様に、真空断熱材４３の高温でのガスバリヤー性は非常に良好であるため、真空断熱材４３に使用されている外被材の適用温度範囲で湯沸かしヒーター３４が配設された位置のできるだけ近くまで設置すれば、貯湯容器３２のお湯が冷めにくく消費電力を削減できるとともに、貯湯容器より下部の体積を小さくすることができ、給湯装置を小型化することができる効果が得られる。
【０１１９】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。
【０１２０】
また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【０１２１】
真空断熱材４３の外被材の熱溶着層は、無延伸ポリプロピレンフィルムとすることが望ましい。無延伸ポリプロピレンフィルムは、高密度ポリエチレンフィルムや低密度ポリエチレンフィルムよりも融点が高いため、真空断熱材はより高い温度まで使用できる。
【０１２２】
以上説明したように本実施の形態の給湯装置（電気湯沸かし器）３１の発明は、本体の内部に配置され湯沸かしヒーター３４により加熱される貯湯容器３２と、本体と貯湯容器３２との間で貯湯容器３２を包むように配設された実施の形態１から３のいずれかの真空断熱材４３とを備えたものである。
【０１２３】
これにより、ポリアクリル酸系樹脂層１０と蒸着層９とを組み合わせたガスバリヤー層５ｂは適用できる温度が高く、また高温でのガスバリヤー性も優れており、真空断熱材４３に侵入するガス量を低減でき、長期間に渡り高い断熱性能を維持できるため、給湯装置３１の高い保温効果を長期に渡り維持でき、省エネルギー効果が得られる。
【０１２４】
また、貯湯容器３２側の外被材に、ベースフィルム８に蒸着層９とポリアクリル酸系樹脂層１０を有するガスバリヤー層５ｂを備えて外被材を使用すると、このポリアクリル酸系樹脂層１０は熱を伝えにくいため、給湯装置３１としてのヒートリーク量が小さくなり、給湯装置３１のヒーター３４により加熱する時間が短くなるため給湯装置３１の省エネルギーを図ることができる効果が得られる。
【０１２５】
また、ポリアクリル酸系樹脂層１０は高温においても良好なガスバリヤー性を有しているため真空断熱材４３の長期信頼性に関しても問題はない。
【産業上の利用可能性】
【０１２６】
以上のように本発明によれば、真空断熱材の外被材のガスバリアー層に金属箔を使用することなく、真空断熱材内へのガス侵入量を小さく抑えることができ、耐屈曲性が良好で折り曲げても折り曲げ部のガスバリヤー性の劣化がほとんどなく、１枚の外被材で芯材を密封して熱溶着部をする場合でも、一方の伝熱面から他方の伝熱面にガスバリアー層を通って伝わる熱量が、ガスバリアー層に金属箔を使用した場合に比べて少なく、長期に渡り高いその断熱特性を維持することができるので、冷蔵庫や給湯装置などの高い断熱性が必要とされる用途に適用できる。
【図面の簡単な説明】
【０１２７】
【図１】本発明の実施の形態１における真空断熱材の断面図
【図２】本発明の実施の形態１における外被材の構成図
【図３】本発明の実施の形態１におけるガスバリヤー層の一例の構成図
【図４】本発明の実施の形態１におけるガスバリヤー層の別の例の構成図
【図５】本発明の実施の形態１の比較例におけるガスバリヤー層の構成図
【図６】本発明の実施の形態１における真空断熱材の一例の平面図
【図７】本発明の実施の形態２における真空断熱材の一例の平面図
【図８】本発明の実施の形態２における真空断熱材の別の例の平面図
【図９】本発明の実施の形態２における真空断熱材の断面図
【図１０】本発明の実施の形態３における真空断熱材の断面図
【図１１】本発明の実施の形態４における冷蔵庫の本体部分の断面図
【図１２】本発明の実施の形態５における電気湯沸かし器の断面図
【符号の説明】
【０１２８】
１    真空断熱材
２    外被材
３    芯材
４ａ，４ｂ  熱溶着層
５ａ，５ｂ  ガスバリヤー層
６ａ，６ｂ  第一の保護層
７ａ，７ｂ  第二の保護層
８    ベースフィルム
９    蒸着層
１０  ポリアクリル酸系樹脂層
１２  エチレン・ポリビニルアルコールの共重合樹脂層
１５  熱溶着部
１６  真空断熱材
１７  外被材
１８  熱溶着部
１９  真空断熱材
２０  溝
２１  外被材
２２  冷蔵庫
２３  外箱
２４  内箱
２５  真空断熱材
２６  硬質ウレタンフォーム（発泡断熱材）
３１  電気湯沸かし器（給湯装置）
３２  貯湯容器
３４  ヒーター（湯沸かしヒーター）
４３  真空断熱材
【図１】
2005307995.tif 000003
【図２】
2005307995.tif 000004
【図３】
2005307995.tif 000005
【図４】
2005307995.tif 000006
【図５】
2005307995.tif 000007
【図６】
2005307995.tif 000008
【図７】
2005307995.tif 000009
【図８】
2005307995.tif 000010
【図９】
2005307995.tif 000011
【図１０】
2005307995.tif 000012
【図１１】
2005307995.tif 000013
【図１２】
2005307995.tif 000014
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
金属、金属酸化物、無機酸化物のいずれかを蒸着した融点１５０℃以上のベースフィルムの前記蒸着層の上にポリアクリル酸系樹脂コーティング層を形成したプラスチックラミネートフィルムからなる外被材により、芯材の少なくとも一方の伝熱面を覆った真空断熱材。
【請求項２】
２枚の外被材を向かい合わせて芯材を覆い、内部を減圧し熱溶着により封止する真空断熱材の製造方法であって、前記２枚の外被材の少なくとも一方の外被材のガスバリヤー層を、融点１５０℃以上のベースフィルムに、金属、金属酸化物、無機酸化物のいずれかを蒸着して蒸着層を形成し、前記蒸着層の上にポリアクリル酸系樹脂の塗布及び１００℃以上の温度での乾燥によるコーティングを施すことにより形成する真空断熱材の製造方法。
【請求項３】
１枚の外被材の一辺とその対辺を熱溶着によりシールし、前記熱溶着部の隣辺を熱溶着によりシールして芯材を減圧密封する真空断熱材の製造方法であって、前記外被材のガスバリヤー層を、融点１５０℃以上のベースフィルムに、金属、金属酸化物、無機酸化物のいずれかを蒸着して蒸着層を形成し、前記蒸着層の上にポリアクリル酸系樹脂の塗布及び１００℃以上の温度での乾燥によるコーティングを施すことにより形成する真空断熱材の製造方法。
【請求項４】
ベースフィルムに蒸着層とポリアクリル酸系樹脂コーティング層を有する外被材の熱溶着層を、前記ポリアクリル酸系樹脂コーティング層側に設ける請求項２または３記載の真空断熱材の製造方法。
【請求項５】
ベースフィルムに保護層を設ける請求項４記載の真空断熱材の製造方法。
【請求項６】
ベースフィルムに蒸着層とポリアクリル酸系樹脂コーティング層を有する外被材の熱溶着層を、前記ベースフィルム側に設け、ポリアクリル酸系樹脂コーティング層側に保護層を設ける請求項２または３記載の真空断熱材の製造方法。
【請求項７】
熱溶着層が、ポリエチレン、ポリプロピレン、ポエチレンテレフタレート、ポリエチレンナフタレート、ポリアクリルニトリルフィルム、エチレン・ポリビニルアルコール共重合樹脂フィルムのいずれかであることを特徴とする請求項４から６のいずれか一項記載の真空断熱材の製造方法。
【請求項８】
熱溶着層が、無延伸ポリプロピレンフィルムであることを特徴とする請求項４から６のいずれか一項に記載の真空断熱材の製造方法。
【請求項９】
保護層が、ナイロン、ポエチレンテレフタレート、ポエチレンナフタレート、ポリプロピレンフィルムのいずれかあるいはその複層フィルムからなることを特徴とする請求項５または６記載の真空断熱材の製造方法。
【請求項１０】
ベースフィルムに蒸着層とポリアクリル酸系樹脂コーティング層を有する層を備えた外被材側に折り曲げ用の溝を設け、前記溝を内側にして所定角度谷折りすることを特徴とする請求項２から９のいずれか一項に記載の真空断熱材の製造方法。
【請求項１１】
外箱と、内箱と、前記外箱と前記内箱との間で前記外箱または前記内箱の壁面に請求項１に記載の真空断熱材を配設し、前記外箱と前記内箱と真空断熱材とによって形成される空間に発泡断熱材を充填した冷蔵庫。
【請求項１２】
発熱部と、前記発熱部からの熱を断熱している請求項１に記載の真空断熱材とを備えた機器。
【請求項１３】
本体の内部に配置され湯沸かしヒーターにより加熱される貯湯容器と、前記本体と前記貯湯容器との間で前記貯湯容器を包むように配設された請求項１に記載の真空断熱材とを備えた給湯装置。
【請求項１４】
本体の内部に配置され湯沸かしヒーターにより加熱される貯湯容器と、前記本体と前記貯湯容器との間で前記貯湯容器を包むように配設された請求項１に記載の真空断熱材とを備え、前記貯湯容器側の外被材が、ベースフィルムに蒸着層とポリアクリル酸系樹脂コーティング層を有する層を備えていることを特徴とする給湯装置。
【手続補正２】
【補正対象書類名】明細書
【補正対象項目名】全文
【補正方法】変更
【補正の内容】
【発明の詳細な説明】
【技術分野】
【０００１】
本発明は、真空断熱材とその製造方法及びその真空断熱材を使用した機器の断熱及び保温・保冷に関するものである。
【背景技術】
【０００２】
真空断熱材は、発泡樹脂や粉末、又は繊維材等を芯材として外被材内に入れ、外被材内部を真空にすることにより、気体の熱伝導率を著しく低下させた断熱材であり、その断熱性能を長期間に渡って維持するために、断熱材内部を真空に保ち続けている。
【０００３】
この真空断熱材を家電製品である電気湯沸かし器の貯水容器外周に設けて断熱し、保温電力を非常に少なくしたものがある。
【０００４】
これは、真空断熱材を構成する積層フィルム中のガスバリヤー層において、高温にさらされる側に金属箔を用い、低温側は蒸着層を用いるもので、高温側では１００℃程度の温度において、ガスバリヤー性が良好で真空状態を保持することができ、断熱性が長期間保たれ、低温側では蒸着層を用いることにより、金属箔を伝って流れ込む熱を抑えることができ、真空断熱材全体の断熱性能を向上させたものである（例えば、特許文献１参照）。
【特許文献１】特開２００１−８８２８号公報
【発明の開示】
【発明が解決しようとする課題】
【０００５】
しかしながら、上記従来の構成では、低温側では蒸着層を用いることにより金属箔を伝って流れ込む熱を抑えることができるというものの、金属箔を伝わる熱量が大きく真空断熱材の断熱性能を十分に発揮できるものではなかった。
【０００６】
このため、高温側も蒸着層を用いることにより、蒸着層を伝って流れ込む熱を抑えているが、蒸着層は金属箔に比較しガスバリヤー性が低下しているため、蒸着層からのガス侵入量が大きくなる課題があった。
【０００７】
また、従来通り、高温側に金属箔層、低温側に蒸着層を設置した場合においても、低温側からのガス侵入量を更に低減する必要があるとの課題があった。
【０００８】
本発明は、上記従来の課題を解決するもので、真空断熱材の外被材からの熱伝導を低減すると共に、高ガスバリヤー性を確保した真空断熱材を提供することを目的とする。
【課題を解決するための手段】
【０００９】
上記従来の課題を解決するために、本発明の真空断熱材は、金属、金属酸化物、無機酸化物のいずれかを蒸着した融点１５０℃以上のベースフィルムの前記蒸着層の上にポリアクリル酸系樹脂コーティング層を形成したプラスチックラミネートフィルムからなる外被材により、芯材の少なくとも一方の伝熱面を覆ったものである。
【００１０】
融点１５０℃以上のプラスチックフィルムからなるベースフィルムに金属、金属酸化物、無機酸化物のいずれかの蒸着を行い、その上にポリアクリル酸系樹脂コーティング層を形成したフィルムのガスバリヤー性は、エチレン・ポリビニルアルコール共重合樹脂フィルムに金属蒸着を行ったフィルムの数倍のガスバリヤー性を有しているため、真空断熱材に侵入するガス量を大幅に低減することができる。
【００１１】
更に、ガスバリヤー層には、金属、金属酸化物、無機酸化物のいずれかの蒸着層とその蒸着層の上に形成されたポリアクリル酸系樹脂コーティング層の２層を有しているため、真空断熱材作製時等に生じる熱溶着部近傍の折り曲げにより蒸着層の剥離等が発生しても、その上に屈曲時等に剥離しにくいポリアクリル酸系樹脂コーティング層を有しているため、熱溶着部近傍の折り曲げによるガスバリヤー性の悪化も防止できる効果も得られる。
【００１２】
本発明の真空断熱材は、ガスバリヤー層に、金属、金属酸化物、無機酸化物のいずれかの蒸着層とその蒸着層の上に形成されたポリアクリル酸系樹脂コーティング層を有しているので、従来のエチレン・ポリビニルアルコール共重合樹脂層に金属蒸着層を有するガスバリヤーフィルムに比較し、数倍の高いバリヤー性を有しているため、真空断熱材内へのガス侵入量を小さく抑えることができ、長期に渡り高いその断熱特性を維持することができる効果が得られる。
【００１３】
また、ポリアクリル酸系樹脂コーティング層は、屈曲等において剥離しにくいため、熱溶着部の折り曲げ時において発生する蒸着層等の剥離等によるガスバリヤー性の劣化を防止できる効果が得られる。
【００１４】
また、ポリアクリル酸系樹脂コーティング層は、耐屈曲性、ガスバリヤー性が良好であるため、金属箔を使用しないピロータイプの袋を作製し、これを用いて真空断熱材を構成できるため、熱溶着部を一辺分少なくすることができ、熱溶着部より侵入するガス量を大幅に低減できる。
【００１５】
更に、ポリアクリル酸系樹脂コーティング層は、上記したように耐屈曲性に優れるため、真空断熱材に溝を形成し、その溝をベースに折り曲げた折り曲げ真空断熱材に適用しても、溝・折り曲げ部からの、ガス侵入量の増大を防止できる効果が得られる。
【発明を実施するための最良の形態】
【００１６】
請求項１に記載の真空断熱材の発明は、金属、金属酸化物、無機酸化物のいずれかを蒸着した融点１５０℃以上のベースフィルムの前記蒸着層の上にポリアクリル酸系樹脂コーティング層を形成したプラスチックラミネートフィルムからなる外被材により、芯材の少なくとも一方の伝熱面を覆ったものである。
【００１７】
融点１５０℃以上のプラスチックフィルムに金属、金属酸化物、無機酸化物のいずれかの蒸着を行い、その上にポリアクリル酸系樹脂コーティング層を形成したフィルムのガスバリヤー性は、エチレン・ポリビニルアルコールの共重合樹脂層に金属蒸着を行ったフィルムの数倍のガスバリヤー性を有しているため、真空断熱材に侵入するガス量を低減することができる効果が得られる。
【００１８】
更に、金属、金属酸化物、シリカのいずれかの蒸着層に加えて、その蒸着層の上に形成されたポリアクリル酸系樹脂コーティング層を有するため、真空断熱材作製時等に生じる熱溶着部近傍の折り曲げにより蒸着層の剥離が発生しても、その蒸着層の上に屈曲時等に剥離しにくいポリアクリル酸系樹脂コーティング層を有しているため、熱溶着部近傍の折り曲げによるガスバリヤー性の悪化も防止できる効果も得られる。
【００１９】
請求項２に記載の真空断熱材の製造方法の発明は、２枚の外被材を向かい合わせて芯材を覆い、内部を減圧し熱溶着により封止する真空断熱材の製造方法であって、前記２枚の外被材の少なくとも一方の外被材のガスバリヤー層を、融点１５０℃以上のベースフィルムに、金属、金属酸化物、無機酸化物のいずれかを蒸着して蒸着層を形成し、前記蒸着層の上にポリアクリル酸系樹脂の塗布及び１００℃以上の温度での乾燥によるコーティングを施すことにより形成するものであり、このガスバリヤー層のガスバリヤー性は、エチレン・ポリビニルアルコールの共重合樹脂層に金属蒸着を行ったフィルムの数倍のガスバリヤー性を有しているため、真空断熱材に侵入するガス量を低減することができる効果が得られる。また、真空断熱材作製時等に生じる熱溶着部近傍の折り曲げにより蒸着層の剥離が発生しても、その蒸着層の上に屈曲時等に剥離しにくいポリアクリル酸系樹脂コーティング層を有しているため、熱溶着部近傍の折り曲げによるガスバリヤー性の悪化も防止できる効果も得られる。
【００２０】
請求項３に記載の真空断熱材の製造方法の発明は、１枚の外被材の一辺とその対辺を熱溶着によりシールし、前記熱溶着部の隣辺を熱溶着によりシールして芯材を減圧密封する真空断熱材の製造方法であって、前記外被材のガスバリヤー層を、融点１５０℃以上のベースフィルムに、金属、金属酸化物、無機酸化物のいずれかを蒸着して蒸着層を形成し、前記蒸着層の上にポリアクリル酸系樹脂の塗布及び１００℃以上の温度での乾燥によるコーティングを施すことにより形成するものであり、請求項２記載の発明の効果に加え、熱溶着部を端面に位置させた構成では、２枚の外被材を向かい合わせて４辺を熱溶着して作製した真空断熱材に比較して、一辺分熱溶着部が少なくなるため、熱溶着層を介して侵入する空気量を低減することができる効果が得られる。また、熱溶着部を端面以外に位置させた構成では、熱溶着部の熱溶着幅を真空断熱材の幅の大きさに近くない限り真空断熱材の寸法は広がることがないため、熱溶着幅を大きくし、熱溶着層からのガス侵入を大幅に低減できる効果も得られる。
【００２１】
請求項４に記載の真空断熱材の製造方法の発明は、請求項２または３記載の発明における、ベースフィルムに蒸着層とポリアクリル酸系樹脂コーティング層を有する外被材の熱溶着層を、前記ポリアクリル酸系樹脂コーティング層側に設けるものである。
【００２２】
これにより、請求項２または３記載の発明の効果に加えて、熱溶着層を、ガスバリヤー層であるポリアクリル酸系樹脂コーティング層側に設けるため、真空断熱材端面からのガス侵入量を低減できる効果が得られる。また、ポリアクリル酸系樹脂コーティング層は硬いが柔軟性を有しているため、芯材からの突刺に対して有効な効果が得られる。
【００２３】
また、ポリアクリル酸系樹脂コーティング層と蒸着層が、ベースフィルムの内側（芯材側）にあるため、ポリアクリル酸系樹脂コーティング層と蒸着層の、真空断熱材の外側からの擦れ等によるピンホールは小さくなり、真空断熱材の外側からの擦れ等によるガスバリヤー性の低下を小さくできる。
【００２４】
請求項５に記載の真空断熱材の製造方法の発明は、請求項４記載の発明における、ベースフィルムに保護層を設けるものである。
【００２５】
これにより、請求項４記載の発明の効果に加え、ベースフィルム側に保護層を設けているため、真空断熱材の外側からの突刺、摩擦等によるピンホールの発生を防止し、真空断熱材の真空ブレークを防止できる効果が得られる。
【００２６】
請求項６に記載の真空断熱材の製造方法の発明は、請求項２または３記載の発明における、ベースフィルムに蒸着層とポリアクリル酸系樹脂コーティング層を有する外被材の熱溶着層を、前記ベースフィルム側に設け、ポリアクリル酸系樹脂コーティング層側に保護層を設けるものである。
【００２７】
これにより、請求項２または３記載の発明の効果に加え、ベースフィルム側に熱溶着層を設けるため、真空断熱材の芯材からの突刺に対しベースフィルムがこの突刺を緩衝し、更にその先に蒸着層、ポリアクリル酸系樹脂コーティング層を有しており、これらが芯材からの突刺に対し抵抗となると共に、ポリアクリル酸系樹脂コーティング層は硬いが柔軟性を有しているため、芯材からの突刺に対して有効な効果が得られる。また、ポリアクリル酸系樹脂コーティング層側に保護層を設けるため、芯材側からの突刺に対しても更に有効であると共に、真空断熱材の外側からの突刺、摩擦等によるピンホールの発生を防止し真空断熱材の真空ブレークを防止できる効果も得られる。
【００２８】
請求項７に記載の真空断熱材の製造方法の発明は、請求項４から６のいずれか一項記載の発明における、熱溶着層が、ポリエチレン、ポリプロピレン、ポエチレンテレフタレート、ポリエチレンナフタレート、ポリアクリルニトリルフィルム、エチレン・ポリビニルアルコール共重合樹脂フィルムのいずれかであるものであり、熱溶着層にこれらのフィルムを使用することにより、ガスバリヤー性、耐熱性の向上を図ることができる。
【００２９】
請求項８に記載の真空断熱材の製造方法の発明は、請求項４から６のいずれか一項記載の発明における、熱溶着層を無延伸ポリプロピレンフィルムとしたものである。
【００３０】
無延伸ポリプロピレンフィルムは、高密度ポリエチレンフィルムや低密度ポリエチレンフィルムよりも融点が高いため、真空断熱材をより高い温度まで使用できる効果が得られる。
【００３１】
請求項９に記載の真空断熱材の製造方法の発明は、請求項５または６記載の発明における、保護層が、ナイロン、ポエチレンテレフタレート、ポエチレンナフタレート、ポリプロピレンフィルムのいずれかあるいはその複層フィルムからなるものであり、保護層にこれらのフィルムを適用することにより、耐ピンホール性、耐摩擦性の向上を図ることができる。
【００３２】
請求項１０に記載の真空断熱材の製造方法の発明は、請求項２から９のいずれか一項記載の発明において、ベースフィルムに蒸着層とポリアクリル酸系樹脂コーティング層を有する層を備えた外被材側に折り曲げ用の溝を設け、前記溝を内側にして所定角度谷折りしたものである。
【００３３】
これにより、請求項２から９のいずれか一項記載の発明の効果に加え、溝を設けて折り曲げを行う真空断熱材の外被材のガスバリヤー層は、屈曲等による剥離に強いポリアクリル酸系樹脂コーティング層と、金属、金属酸化物、シリカのいずれかの蒸着層とを有するため、真空断熱材の溝形成及び熱溶着部近傍の折り曲げ等により蒸着層が剥離しても、耐屈曲性が良好なポリアクリル酸系樹脂コーティング層が残存しているため、真空断熱材の折り曲げによるガスバリヤー性の悪化も防止でき、ガス侵入量の増大を抑えることができる効果が得られる。
【００３４】
請求項１１に記載の冷蔵庫の発明は、外箱と、内箱と、前記外箱と前記内箱との間で前記外箱または前記内箱の壁面に請求項１に記載の真空断熱材を配設し、前記外箱と前記内箱と真空断熱材とによって形成される空間に発泡断熱材を充填したものである。
【００３５】
これにより、真空断熱材内に侵入するガス量を大幅に低減する事ができ、更に長期に渡り冷蔵庫の高い断熱性を維持することができる効果が得られる。
【００３６】
また、真空断熱材の外被材の構成を、金属箔を使用しないピロータイプに変更することにより、金属箔の熱伝導による冷蔵庫断熱材のヒートリークを抑えることができ、冷蔵庫の消費電力の低減を図ることができる効果が得られると共に熱溶着部が一辺少なくなるため真空断熱材へ侵入するガス量を低減でき、更に冷蔵庫の高い断熱性能を長期に渡り保持できる効果が得られる。
【００３７】
それに加え、真空断熱材の端部に存在する熱溶着部の数を少なくできるので、冷蔵庫に適用する場合における真空断熱材の端面処理に関係する時間を大幅に短縮することができる効果が得られる。
【００３８】
請求項１２に記載の機器の発明は、発熱部と、前記発熱部からの熱を断熱している請求項１に記載の真空断熱材とを備えたものであり、このガス侵入量が小さい真空断熱材を適用することにより、真空断熱材の熱伝導率の経時変化は小さく、長期間に渡り初期の消費電力特性を保持することができる効果が得られる。
【００３９】
請求項１３に記載の給湯装置の発明は、本体の内部に配置され湯沸かしヒーターにより加熱される貯湯容器と、前記本体と前記貯湯容器との間で前記貯湯容器を包むように配設された請求項１に記載の真空断熱材とを備えたものである。
【００４０】
これにより、ポリアクリル酸系樹脂コーティング層と蒸着層の組み合わせのガスバリヤー層は、適用できる温度が高く、また高温でのガスバリヤー性も優れており、真空断熱材に侵入するガス量を低減でき、長期間に渡り高い断熱性能を維持できるため、給湯装置の高い保温効果を長期に渡り維持でき、省エネルギー効果が得られる。
【００４１】
請求項１４に記載の給湯装置の発明は、本体の内部に配置され湯沸かしヒーターにより加熱される貯湯容器と、前記本体と前記貯湯容器との間で前記貯湯容器を包むように配設された請求項１に記載の真空断熱材とを備え、前記貯湯容器側の外被材が、ベースフィルムに蒸着層とポリアクリル酸系樹脂コーティング層を有する層を備えているものである。
【００４２】
これにより、貯湯容器側にポリアクリル酸系樹脂コーティング層があり、このポリアクリル酸系樹脂コーティング層は熱を伝えにくいため、給湯装置としてのヒートリーク量が小さくなり、給湯装置のヒーターにより加熱する時間が短くなるため、給湯装置の省エネルギーを図ることができる効果が得られる。また、ポリアクリル酸系樹脂コーティング層は高温においても良好なガスバリヤー性を有しているため真空断熱材の長期信頼性に関しても問題はない。
【００４３】
以下、本発明による実施の形態について、図面を参照しながら説明する。なお、この実施の形態によってこの発明が限定されるものではない。
【００４４】
（実施の形態１）
図１は、本発明の実施の形態１における真空断熱材の断面図、図２は、同実施の形態１における外被材の構成図、図３は、同実施の形態１におけるガスバリヤー層の一例の構成図、図４は、同実施の形態１におけるガスバリヤー層の別の例の構成図、図５は、同実施の形態１における比較例のガスバリヤー層の構成図、図６は、同実施の形態１における真空断熱材の一例の平面図である。
【００４５】
本実施の形態の真空断熱材１は２枚の外被材２を向かい合わせて芯材３を覆い、内部を真空まで減圧して周囲を熱溶着により封止したものである。
【００４６】
外被材２は、２種類のラミネートフィルム２ａ，２ｂを組み合わせて用い、芯材側からそれぞれ熱溶着層４ａ，４ｂ、ガスバリヤー層５ａ，５ｂ、第一の保護層６ａ，６ｂ、及び第二の保護層７ａ，７ｂの各４層により構成している。
【００４７】
ラミネートフィルム２ａは、熱溶着層４ａに直鎖型低密度ポリエチレンフィルムまたは高密度ポリエチレンフィルムまたはポリプロピレンフィルムまたはポエチレンテレフタレートまたはポリエチレンナフタレートまたはポリアクリルニトリルフィルムまたはエチレン・ポリビニルアルコール共重合樹脂フィルムのいずれか一つを用い、ガスバリヤー層５ａにはアルミ箔、第１の保護層６ａ及び第２の保護層７ａはナイロンフィルムまたはポリエチレンテレフタレートフィルムまたはポリエチレンナフタレートフィルムまたはポリプロピレンフィルムまたはその複層フィルムとした。
【００４８】
また、ラミネートフィルム２ｂは、熱溶着層４ｂにラミネートフィルム２ａと同じ直鎖型低密度ポリエチレンフィルムまたは高密度ポリエチレンフィルムまたはポリプロピレンフィルムまたはポエチレンテレフタレートまたはポリエチレンナフタレートまたはポリアクリルニトリルフィルムまたはエチレン・ポリビニルアルコール共重合樹脂フィルムのいずれか一つを用いた。
【００４９】
また、ガスバリヤー層５ｂは、融点が１５０℃以上である例えばポリエチレンテレフタレートフィルムまたはポリエチレンナフタレートフィルムまたはナイロンフィルムまたはポリプロピレンフィルムのベースフィルム８に金属、金属酸化物、シリカのいずれかの蒸着層９を形成し、その上にポリアクリル酸系樹脂コーティング層１０を形成したものを用いた。
【００５０】
また、第１の保護層６ｂ及び第２の保護層７ｂには、ナイロンフィルムまたはポリエチレンテレフタレートフィルムまたはポリエチレンナフタレートフィルムまたはポリプロピレンフィルムまたはその複層フィルムとした。
【００５１】
上記ポリアクリル酸系樹脂コーティング層は、上記蒸着層の上に、ポリビニルアルコールと、ポリ（メタ）アクリル酸またはポリ（メタ）アクリル酸の部分中和物とを、重量比９５：５〜１０：９０の範囲内で含有する混合物を塗布し、１００℃以上の温度で乾燥し作製したものである。この時、上記混合物は蒸着層への塗布及び１００℃以上の温度で乾燥時において、蒸着層と化学結合が行われ強固なガスバリヤー層が形成されることになる。
【００５２】
真空断熱材１の作製にあたっては、ラミネートフィルム２ａ，２ｂを向かい合わせにして三辺を熱溶着し、芯材３を挿入するための袋を作製する。次に、この芯材３を吸着剤等と共に外被材２の袋内に挿入し、内部を１０Ｐａまで減圧して残りの一辺を熱溶着により封止して真空断熱材１を作製した。
【００５３】
これとの比較用として、ラミネートフィルム２ｂに芯材３側から順に、直鎖型低密度ポリエチレンフィルムまたは高密度ポリエチレンフィルムまたはポリプロピレンフィルムまたはポエチレンテレフタレートまたはポリエチレンナフタレートまたはポリアクリルニトリルフィルムまたはエチレン・ポリビニルアルコール共重合樹脂フィルムのいずれか一つからなる熱溶着層４、金属を蒸着したエチレン・ポリビニルアルコール共重合樹脂フィルム１２、金属を蒸着したポエチレンテレフタレートフィルム１３、最外層としてナイロンフィルムまたはポリエチレンテレフタレートフィルムまたはポリエチレンナフタレートフィルムまたはポリプロピレンフィルムのうちいずれか一つのフィルム１４よりなるラミネートフィルムを適用し、真空断熱材１を作製した。
【００５４】
これらの真空断熱材１の初期の熱伝導率を測定したところ、０．００２５Ｗ／ｍＫであった。また、これらの真空断熱材１を３０℃の雰囲気に１０年間放置したと見込まれる加速試験を行った後の熱伝導率を測定した。
【００５５】
ガスバリヤー層５ｂにポリアクリル酸系樹脂コーティング層１０を使用したものとエチレン・ポリビニルアルコール共重合樹脂１２を使用したものでは、それぞれ０．００５０Ｗ／ｍＫ、０．０１００Ｗ／ｍＫであり、ガスバリヤー層５ｂにポリアクリル酸系樹脂コーティング層１０を使用した真空断熱材１の方が熱伝導率変化が小さく良好であった。
【００５６】
これは、ポリエチレンテレフタレート等のベースフィルム８に金属、金属酸化物、シリカのいずれかの蒸着層９を有し、その上にポリアクリル酸系樹脂コーティング層１０を有したものであり、特にポリアクリル酸系樹脂コーティング層１０はガスバリヤー性に優れるため、蒸着層９の効果との相乗効果により上記の様に非常に良好なガスバリヤー性が得られたものである。
【００５７】
この結果、真空断熱材１に侵入するガス量を大幅に低減することができることにより、真空断熱材１のその優れた断熱効果を長期に渡り保持できる効果が得られる。また、ポリアクリル酸系樹脂コーティング層１０は熱溶着層４側にあるため真空断熱材１の端面より侵入するガス量も低減できる効果が得られる。
【００５８】
更に、ガスバリヤー層５ｂは金属、金属酸化物、シリカのいずれかの蒸着層９とポリアクリル酸系樹脂コーティング層１０の２層を有しているため、真空断熱材１の作製時等に生じる熱溶着部１５近傍の折り曲げによる蒸着層９の剥離が発生しても、その上に屈曲時に剥離しにくいポリアクリル酸系樹脂コーティング層１０を有しているため、熱溶着部４ｂ近傍の折り曲げによるガスバリヤー性の悪化も防止できる効果も得られる。
【００５９】
また、真空断熱材１のガスバリヤー層５ｂより外気側に位置するナイロンフィルムまたはポリエチレンテレフタレートフィルムまたはポリエチレンナフタレートフィルムまたはポリプロピレンフィルムまたはその複層フィルムよりなる第１、第２の保護層６ｂ，７ｂを有しているため、ガスバリヤー層５ｂを真空断熱材１の外気側からの擦れ等によるピンホールから保護することができると共に、真空断熱材１の芯材３による真空断熱材１内部からの突き刺しによるピンホールに対しても保護することができる。
【００６０】
また、ガスバリヤー層５ｂのポリアクリル酸系樹脂コーティング層１０側が熱溶着層４ｂ側に配置された構成では、ポリアクリル酸系樹脂コーティング層１０の外気側にベースフィルム８があるため、真空断熱材１の外側からの摩擦、擦れ等による外側からのピンホールを防止することができる効果が得られる。
【００６１】
また、真空断熱材１の芯材３からの突刺に対しベースフィルム８がこの突刺を緩衝し、更に、その先に蒸着層９、ポリアクリル酸系樹脂コーティング層１０を有しておりこれらが芯材３からの突刺に対し抵抗となると共に、ポリアクリル酸系樹脂コーティング層１０は硬いが柔軟性を有しているため、芯材３からの突刺に対して耐ピンホールについて有効な効果が得られる。
【００６２】
また、ガスバリヤー層５ｂのベースフィルム８が熱溶着層４ｂ側に配置された構成では、ポリアクリル酸系樹脂コーティング層１０、蒸着層９がポリエチレンテレフタレートフィルムまたはポリエチレンナフタレートフィルムまたはナイロンフィルムまたはポリプロピレンフィルムのベースフィルム８の外気側にあるため、ガスバリヤー層５は芯材３側からの突刺に対し、まずはベースフィルム８があるためそこが抵抗となる。
【００６３】
更に、その次の蒸着層９、ポリアクリル酸系樹脂コーティング層１０と構成されることになるが、ポリアクリル酸系樹脂コーティング層１０は硬いが柔軟性を有しているため、芯材３側からの突刺に対し抵抗となり、ピンホール発生の低減を図ることができる。
【００６４】
また、ポリアクリル酸系樹脂コーティング層１０は硬いが柔軟性を有しているため、最外層として適用可能である。ポリアクリル酸系樹脂コーティング層１０の外層として、一層または二層の保護層６，７をラミネートした場合には、真空断熱材１の外側からの摩擦、突刺等及び芯材３側からの突刺に対し保護でき、真空断熱材１の耐久性は更に向上する効果が得られる。
【００６５】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。
【００６６】
また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【００６７】
以上説明したように本実施の形態の真空断熱材１は、融点１５０℃以上のプラスチックフィルムからなるベースフィルム８に、金属、金属酸化物、シリカのいずれかの蒸着層９を有し、この蒸着層９の上にポリアクリル酸系樹脂コーティング層１０を有したプラスチックラミネートフィルムからなる外被材２ｂにより、芯材３の一方の伝熱面を覆ったものである。
【００６８】
融点１５０℃以上のプラスチックフィルムに金属、金属酸化物、シリカのいずれかの蒸着を行い、その上にポリアクリル酸系樹脂コーティング層１０を有したフィルムのガスバリヤー性は、エチレン・ポリビニルアルコールの共重合樹脂層に金属蒸着を行ったフィルムの数倍のガスバリヤー性を有しているため、真空断熱材１に侵入するガス量を低減することができる効果が得られる。
【００６９】
更に、金属、金属酸化物、シリカのいずれかの蒸着層９に加えて、ポリアクリル酸系樹脂コーティング層１０を有するため、真空断熱材１作製時等に生じる熱溶着部近傍の折り曲げにより蒸着層９の剥離が発生しても、その蒸着層９の上に屈曲時等に剥離しにくいポリアクリル酸系樹脂コーティング層１０を有しているため、熱溶着部近傍の折り曲げによるガスバリヤー性の悪化も防止できる効果も得られる。
【００７０】
また、本実施の形態は、蒸着層９にポリアクリル酸系樹脂コーティング層１０を反応させている。これにより、ポリアクリル酸系樹脂コーティング層１０に使用しているポリアクリル酸系樹脂が蒸着層９と化学結合が行われることにより、真空断熱材１としてのガスバリヤー性が向上し真空断熱材１に侵入するガス量を大幅に低減することができる効果が得られる。
【００７１】
また、ポリアクリル酸系樹脂コーティング層１０側に熱溶着層４ｂを有する場合は、熱溶着層４ｂ側にガスバリヤー層であるポリアクリル酸系樹脂コーティング層１０が存在するため、真空断熱材１端面からのガス侵入量を低減できる効果が得られる。また、ポリアクリル酸系樹脂コーティング層１０は硬いが柔軟性を有しているため、芯材からの突刺に対して有効な効果が得られる。
【００７２】
また、ポリアクリル酸系樹脂コーティング層１０と蒸着層９が、ベースフィルム８の内側（芯材３側）にあるため、ポリアクリル酸系樹脂コーティング層１０と蒸着層９の、真空断熱材１の外側からの擦れ等によるピンホールは小さくなり、真空断熱材１の外側からの擦れ等によるガスバリヤー性の低下を小さくできる。
【００７３】
さらに、ベースフィルム８側に保護層６ｂ，７ｂを設けると、真空断熱材１の外側からの突刺、摩擦等によるピンホールの発生を防止し、真空断熱材１の真空ブレークを防止できる効果が得られる。
【００７４】
また、ベースフィルム８側に熱溶着層４ｂを有する場合は、真空断熱材１の芯材３からの突刺に対しベースフィルム８がこの突刺を緩衝し、更にその先に蒸着層９、ポリアクリル酸系樹脂コーティング層１０を有しており、これらが芯材３からの突刺に対し抵抗となると共に、ポリアクリル酸系樹脂コーティング層１０は硬いが柔軟性を有しているため、芯材３からの突刺に対して有効な効果が得られる。
【００７５】
さらに、ポリアクリル酸系樹脂コーティング層１０側に保護層６ｂ，７ｂを設けると、芯材３側からの突刺に対しても更に有効であると共に、真空断熱材１の外側からの突刺、摩擦等によるピンホールの発生を防止し、真空断熱材１の真空ブレークを防止できる効果も得られる。
【００７６】
また、熱溶着層４ｂに、ポリエチレン、ポリプロピレン、ポエチレンテレフタレート、ポリエチレンナフタレート、ポリアクリルニトリルフィルム、エチレン・ポリビニルアルコール共重合樹脂フィルムのいずれかを使用することにより、ガスバリヤー性、耐熱性の向上を図ることができる。
【００７７】
また、保護層６ｂ，７ｂに、ナイロン、ポエチレンテレフタレート、ポエチレンナフタレート、ポリプロピレンフィルムのいずれかあるいはその複層フィルムを適用することにより、耐ピンホール性、耐摩擦性の向上を図ることができる。
【００７８】
（実施の形態２）
図７は、本発明の実施の形態２における真空断熱材の一例の平面図、図８は、同実施の形態２における真空断熱材の別の例の平面図、図９は、同実施の形態２における真空断熱材の断面図である。
【００７９】
本実施の形態の真空断熱材１６は、１枚の外被材１７の一辺とその対辺を熱溶着によりシールし、熱溶着部１８の隣辺を熱溶着によりシールされている。
【００８０】
外被材１７は上記したラミネートフィルム２ｂと同一であり、その構成は熱溶着層４ｂに、直鎖型低密度ポリエチレンフィルムまたは高密度ポリエチレンフィルムまたはポリプロピレンフィルムのいずれか一つを用い、ガスバリヤー層５ｂはポリエチレンテレフタレートフィルムまたはポリエチレンナフタレートフィルムまたはナイロンフィルムまたはポリプロピレンフィルムのベースフィルム８に金属、金属酸化物、シリカのいずれか一つの蒸着層９を形成し、その上にポリアクリル酸系樹脂コーティング層１０を形成したもの、第１の保護層６ｂ及び第２の保護層７ｂにはナイロンフィルムまたはポリエチレンテレフタレートフィルムまたはポリエチレンナフタレートフィルムまたはポリプロピレンフィルムまたはその複層フィルムとしたものである。
【００８１】
本実施の形態の真空断熱材１６は、２枚の外被材２ａ，２ｂの４辺を熱溶着して作製した実施の形態１の真空断熱材１に比較して、一辺分の熱溶着部１８が短くなるため熱溶着層４ｂを介して侵入するガス量を低減することができる効果が得られる。
【００８２】
また、真空断熱材１６の面部から侵入するガス量は、そのガスバリヤー層５ｂとしてポリエチレンテレフタレートフィルムまたはポリエチレンナフタレートフィルムまたはナイロンフィルムまたはポリプロピレンフィルムのベースフィルム８に金属、金属酸化物、シリカのいずれかの蒸着層９を有し、その上にポリアクリル酸系樹脂コーティング層１０を有したものであるため、エチレン・ポリビニルアルコールの共重合樹脂層に金属蒸着を行ったガスバリヤー層よりガスバリヤー性は優れているため、真空断熱材１６内に侵入するガス量を大幅に低減できる効果が得られる。
【００８３】
また、前記熱溶着部１８を端面以外に位置させた構成では、熱溶着部１８の熱溶着幅を真空断熱材１８の幅の大きさにより小さい構成では真空断熱材１６の寸法は広がることがないため、前記熱溶着部１８の幅を大きくし、熱溶着層４ｂからのガス侵入を大幅に低減できる効果も得られる。
【００８４】
また、実施の形態１のように２枚の外被材２ａ，２ｂの４辺を熱溶着して作製した真空断熱材１は、ヒートシール部が真空断熱材１の端に存在することになるが、図８に示す本実施の形態のように熱溶着部１８を端以外に位置させた構成では、端に熱溶着部１８が存在しないため、真空断熱材１６全体に対する有効部分の割合を高くすることができるため、前記端を従来のように折り畳む必要が無く真空断熱材１６製造時の工程を低減できる効果が得られる。
【００８５】
加えて、ガスバリヤー層５ｂには金属、金属酸化物、シリカのいずれかの蒸着層９とポリアクリル酸系樹脂コーティング層１０の２層を有しているため、真空断熱材１６作製時等に生じる熱溶着部１８近傍の折り曲げにより蒸着層９の剥離が発生しても、その上に屈曲時に非常に剥離しにくく、ガスバリヤー性を確保できるポリアクリル酸系樹脂コーティング層１０を有しているため、熱溶着部１８近傍の折り曲げによるガスバリヤー性の悪化も防止できる効果も得られる。更に、上記したように真空断熱材１６の外気側、芯材３側からのピンホール要因に対しても良好である。
【００８６】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【００８７】
以上説明したように本実施の形態の真空断熱材１６は、１枚の外被材１７の一辺とその対辺を熱溶着によりシールし、その熱溶着部の隣辺を熱溶着によりシールして芯材３を密封したので、実施の形態１のような２枚の外被材２ａ，２ｂを向かい合わせて４辺を熱溶着して作製した真空断熱材１に比較して、一辺分熱溶着部１８が少なくなるため熱溶着層４ｂを介して侵入する空気量を低減することができる効果が得られる。
【００８８】
また、図８に示すように熱溶着部１８を端面以外に位置させた構成では、熱溶着部１８の熱溶着幅を真空断熱材１６の幅の大きさに近くない限り真空断熱材１６の寸法は広がることがないため、熱溶着幅を大きくし、熱溶着層４ｂからのガス侵入を大幅に低減できる効果も得られる。
【００８９】
（実施の形態３）
図１０は、本発明の実施の形態３における真空断熱材の断面図である。
【００９０】
本実施の形態の真空断熱材１９は、溝２０を起点に折り曲げられた真空断熱材である。真空断熱材１９の外被材２１は、２種類のラミネートフィルムより構成されており、そのラミネートフィルムの構成の一方は、上記したラミネートフィルム２ａ、他方はラミネートフィルム２ｂと同一であり、ラミネートフィルム２ａ及び２ｂを向かい合わせて３辺を熱溶着して構成している。この外被材２１を用いて真空断熱材を作製した後、ラミネートフィルム２ｂ側に溝２０を作製する。
【００９１】
この溝２０を起点に真空断熱材１９を折り曲げる（谷折りする）ことにより、真空断熱材１９が完成する。ラミネートフィルム２ｂのガスバリヤー層５ｂはポリエチレンテレフタレートフィルムまたはポリエチレンナフタレートフィルムまたはナイロンフィルムまたはポリプロピレンフィルムのベースフィルム８に金属、金属酸化物、シリカのいずれかの蒸着層９を有し、その上にポリアクリル酸系樹脂コーティング層１０を有したものであるため、エチレン・ポリビニルアルコールの共重合樹脂層に金属蒸着を行ったものに比較し、ガスバリヤー性が良好であると共に耐屈曲性が非常に優れるため、ベースフィルム８の蒸着層９の剥離が発生しても、その上に屈曲時に剥離しにくいポリアクリル酸系樹脂コーティング層１０を有しているため、真空断熱材１９は溝付け、折り曲げによる蒸着層９の剥離等に伴うガスバリヤー性の悪化も防止できる効果が得られる。
【００９２】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。
【００９３】
また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【００９４】
以上のように本実施の形態の真空断熱材１９は、ベースフィルム８に蒸着層９とポリアクリル酸系樹脂コーティング層１０を有する層を備えた外被材２b側に折り曲げ用の溝２０を設け、この溝２０を内側にして所定角度谷折りしたものであり、溝２０を設けて折り曲げを行う真空断熱材１９の外被材２１のガスバリヤー層は、屈曲等による剥離に強いポリアクリル酸系樹脂コーティング層１０と、金属、金属酸化物、シリカのいずれかの蒸着層９とを有するため、真空断熱材１９の溝２０形成及び熱溶着部近傍の折り曲げ等により蒸着層９が剥離しても、耐屈曲性が良好なポリアクリル酸系樹脂コーティング層１０が残存しているため、真空断熱材１９の折り曲げによるガスバリヤー性の悪化も防止でき、ガス侵入量の増大を抑えることができる効果が得られる。
【００９５】
（実施の形態４）
図１０は冷蔵庫２２の本体部分の断面図である。冷蔵庫本体２２は、鋼板からなる外箱２３と、ＡＢＳ樹脂からなる内箱２４とで構成される空間の片面に真空断熱材２５を配設し、真空断熱材２５以外の空間を硬質ウレタンフォーム（発泡断熱材）２６で発泡充填している。冷蔵庫本体２２は、上部に冷蔵室２７、下部に冷凍室２８が形成され、背面下部の機械室２９には、圧縮機３０が搭載されている。
【００９６】
真空断熱材２５は、実施の形態１または実施の形態２または実施の形態３で示した構成である。この真空断熱材２５は、上記した実施の形態１または実施の形態２または実施の形態３で示した効果を有しているため、冷蔵庫２２に適用することにより、冷蔵庫２２の箱体としての優れた断熱性能を真空断熱材２５のガスバリヤー性の向上、熱溶着部１５近傍の折り曲げ部からのガス侵入量増大の防止により、長期間に渡り保持することができるため冷蔵庫２２の消費電力量の増加を低減することができる効果が得られる。
【００９７】
また、実施の形態３の真空断熱材２５を用い、これを図１０に示す内箱２４の下部に適用することにより、冷蔵庫２２への真空断熱材２５の適用面積を増やすことができ、これにより冷蔵庫２２の断熱性能を更に向上させ、冷蔵庫２２の消費電力量を更に削減できる効果が得られる。
【００９８】
また、実施の形態２の真空断熱材２５を適用した場合には、その外被材には金属箔が使用されていないため、真空断熱材２５のヒートリークが少なくなり、冷蔵庫２２の箱体としての断熱性能が更に向上する効果が得られる。
【００９９】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。
【０１００】
また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【０１０１】
以上説明したように本実施の形態の冷蔵庫２２は、外箱２３と、内箱２４と、外箱２３と内箱２４との間で外箱２３または内箱２４の壁面に実施の形態１から３のうちいずれかの真空断熱材２５を配設し、外箱２３と内箱２４と真空断熱材２５とによって形成される空間に発泡断熱材２６を充填したものである。
【０１０２】
これにより、ポリアクリル酸系樹脂コーティング層１０と蒸着層９の組み合わせのガスバリヤー層５ｂを適用することにより真空断熱材２５内に侵入するガス量を大幅に低減する事ができ、更に長期に渡り冷蔵庫２２の高い断熱性を維持することができる効果が得られる。
【０１０３】
また、実施の形態２の真空断熱材１６を配設した場合は、金属箔の熱伝導による冷蔵庫断熱材のヒートリークを抑えることができ、冷蔵庫２２の消費電力の低減を図ることができる効果が得られると共に熱溶着部１８が一辺少なくなるため真空断熱材１６へ侵入するガス量を低減でき、更に冷蔵庫２２の高い断熱性能を長期に渡り保持できる効果が得られる。
【０１０４】
それに加え、真空断熱材１６の端部に存在する熱溶着部１８の数を少なくできるので、冷蔵庫２２に適用する場合における真空断熱材１６（２５）の端面処理に関係する時間を大幅に短縮することができる効果が得られる。
【０１０５】
（実施の形態５）
図１２は、本発明の実施の形態５における電気湯沸かし器（給湯装置）の断面図である。
【０１０６】
図１２において、電気湯沸かし器３１は本体の内部に湯を沸かすとともに貯湯する貯湯容器３２を有し、上部を開閉可能な上蓋３３で覆っている。
【０１０７】
貯湯容器３２の底面にはドーナツ状のヒーター３４が密接して装着されており、湯温は制御装置３５が温度検知器３６からの信号を取り込み、ヒーター３４を制御して所定の温度を保つ。
【０１０８】
また、同じく底面に設けた吸込口３７からモーター３８により駆動されるポンプ３９を経て、お湯の出口である吐出口４０までが出湯管４１により連通しており、出湯は押しボタン４２を押してモーター３８を起動することにより行う。
【０１０９】
更に、貯湯容器３２の側面には真空断熱材４３が配設され、貯湯容器３２の熱が逃げて湯温が低下することを抑えている。
【０１１０】
この真空断熱材４３は実施の形態１または実施の形態２または実施の形態３で示した構成である。この真空断熱材４３は前記実施の形態１または実施の形態２または実施の形態３で示した効果を有しているため、電気湯沸かし器３１の貯湯容器３２に適用することにより、貯湯容器３２の保温効果を真空断熱材４３のガス侵入量増大の防止により長期間に渡り保持することができるため電気湯沸かし器３１の消費電力量の増加を低減することができる効果が得られる。
【０１１１】
特に、この真空断熱材４３のガスバリヤー性は、従来のエチレン・ポリビニルアルコールの共重合樹脂層１２を用いたものに比較し、温度が高いほど良好であるため、そのガス侵入量の低減による真空断熱材４３としての断熱特性の保持効果は非常に良好であり、本実施の形態の電気湯沸かし器３１等においてその効果を発揮することができる効果が得られる。
【０１１２】
また、実施の形態２の真空断熱材４３を適用した場合には、その外被材は金属箔が使用されておらず、またそのガスバリヤー性は良好であるため、真空断熱材のヒートリークが少なくなり、電気湯沸かし器３１の消費電力量の増加を低減することができる効果が得られる。
【０１１３】
また、上記したよう様に、真空断熱材４３の高温でのガスバリヤー性は非常に良好であるため、真空断熱材４３に使用されている外被材の適用温度範囲で湯沸かしヒーター３４が配設された位置のできるだけ近くまで設置すれば、貯湯容器３２のお湯が冷めにくく消費電力を削減できるとともに、貯湯容器より下部の体積を小さくすることができ、給湯装置を小型化することができる効果が得られる。
【０１１４】
芯材３は、無機及び有機の粉末材料、無機及び有機の繊維材料などが利用でき、特に指定するものではないが、例えば、粉末材料としては凝集シリカ粉末、発泡パーライト粉砕粉末、珪藻土粉末、珪酸カルシウム粉末、炭酸カルシウム粉末、クレー及びタルクなどの無機粉末が使用でき、繊維材料としてはグラスウール、セラミックファイバーなどの無機繊維が好ましい。
【０１１５】
また、金属蒸着の材料は、アルミニウム、コバルト、ニッケル、亜鉛、銅、銀、或いはそれらの混合物等が使用でき、無機酸化物蒸着の材料は、前述したシリカの他にアルミナ等が使用できる。
【０１１６】
真空断熱材４３の外被材の熱溶着層は、無延伸ポリプロピレンフィルムとすることが望ましい。無延伸ポリプロピレンフィルムは、高密度ポリエチレンフィルムや低密度ポリエチレンフィルムよりも融点が高いため、真空断熱材はより高い温度まで使用できる。
【０１１７】
以上説明したように本実施の形態の給湯装置（電気湯沸かし器）３１の発明は、本体の内部に配置され湯沸かしヒーター３４により加熱される貯湯容器３２と、本体と貯湯容器３２との間で貯湯容器３２を包むように配設された実施の形態１から３のいずれかの真空断熱材４３とを備えたものである。
【０１１８】
これにより、ポリアクリル酸系樹脂コーティング層１０と蒸着層９とを組み合わせたガスバリヤー層５ｂは適用できる温度が高く、また高温でのガスバリヤー性も優れており、真空断熱材４３に侵入するガス量を低減でき、長期間に渡り高い断熱性能を維持できるため、給湯装置３１の高い保温効果を長期に渡り維持でき、省エネルギー効果が得られる。
【０１１９】
また、貯湯容器３２側の外被材に、ベースフィルム８に蒸着層９とポリアクリル酸系樹脂コーティング層１０を有するガスバリヤー層５ｂを備えて外被材を使用すると、このポリアクリル酸系樹脂コーティング層１０は熱を伝えにくいため、給湯装置３１としてのヒートリーク量が小さくなり、給湯装置３１のヒーター３４により加熱する時間が短くなるため給湯装置３１の省エネルギーを図ることができる効果が得られる。
【０１２０】
また、ポリアクリル酸系樹脂コーティング層１０は高温においても良好なガスバリヤー性を有しているため真空断熱材４３の長期信頼性に関しても問題はない。
【産業上の利用可能性】
【０１２１】
以上のように本発明によれば、真空断熱材の外被材のガスバリアー層に金属箔を使用することなく、真空断熱材内へのガス侵入量を小さく抑えることができ、耐屈曲性が良好で折り曲げても折り曲げ部のガスバリヤー性の劣化がほとんどなく、１枚の外被材で芯材を密封して熱溶着部をする場合でも、一方の伝熱面から他方の伝熱面にガスバリアー層を通って伝わる熱量が、ガスバリアー層に金属箔を使用した場合に比べて少なく、長期に渡り高いその断熱特性を維持することができるので、冷蔵庫や給湯装置などの高い断熱性が必要とされる用途に適用できる。
【図面の簡単な説明】
【０１２２】
【図１】本発明の実施の形態１における真空断熱材の断面図
【図２】本発明の実施の形態１における外被材の構成図
【図３】本発明の実施の形態１におけるガスバリヤー層の一例の構成図
【図４】本発明の実施の形態１におけるガスバリヤー層の別の例の構成図
【図５】本発明の実施の形態１の比較例におけるガスバリヤー層の構成図
【図６】本発明の実施の形態１における真空断熱材の一例の平面図
【図７】本発明の実施の形態２における真空断熱材の一例の平面図
【図８】本発明の実施の形態２における真空断熱材の別の例の平面図
【図９】本発明の実施の形態２における真空断熱材の断面図
【図１０】本発明の実施の形態３における真空断熱材の断面図
【図１１】本発明の実施の形態４における冷蔵庫の本体部分の断面図
【図１２】本発明の実施の形態５における電気湯沸かし器の断面図
【符号の説明】
【０１２３】
１    真空断熱材
２    外被材
３    芯材
４ａ，４ｂ  熱溶着層
５ａ，５ｂ  ガスバリヤー層
６ａ，６ｂ  第一の保護層
７ａ，７ｂ  第二の保護層
８    ベースフィルム
９    蒸着層
１０  ポリアクリル酸系樹脂コーティング層
１２  エチレン・ポリビニルアルコールの共重合樹脂層
１５  熱溶着部
１６  真空断熱材
１７  外被材
１８  熱溶着部
１９  真空断熱材
２０  溝
２１  外被材
２２  冷蔵庫
２３  外箱
２４  内箱
２５  真空断熱材
２６  硬質ウレタンフォーム（発泡断熱材）
３１  電気湯沸かし器（給湯装置）
３２  貯湯容器
３４  ヒーター（湯沸かしヒーター）
４３  真空断熱材